(57)【特許請求の範囲】
【請求項１】
プロピレン系重合体（Ａ）７０〜９０重量％、および密度が０．８５〜０．９３（ｇ/ｃｍ3）のエチレン系重合体（Ｂ）１０〜３０重量％を含む樹脂組成物（（Ａ）と（Ｂ）の合計重量を１００重量％とする）と、
前記樹脂組成物１００重量部に対して、下記一般式（Ｉ）
0005644281.tif 000033
（式（Ｉ）中、Ｒ1、Ｒ2、Ｒ3、Ｒ4、Ｒ5、Ｒ6、Ｒ7、Ｒ8、Ｒ9およびＲ10は、それぞれ独立して、水素原子、炭素原子数１〜９個のアルキル基、水酸基、炭素原子数１〜９個のアルコキシ基、炭素原子数１〜９個のアルキレンオキシ基、アミノ基、炭素原子数１〜９個のアルキルアミノ基、ハロゲン原子、およびフェニル基からなる群から選択される。ここで、これらの基がアルキル基である場合、アルキル基が結合して炭素原子数６個までの炭素環を形成してよい。この化合物はトランスまたはシス配置のいずれであってもよい。
）
で示される少なくとも一種の金属塩類（Ｃ）０.００１〜０．５重量部と、を含むポリプロピレン樹脂組成物。
【請求項２】
前記プロピレン系重合体（Ａ）は、下記要件（ａ）および（ｂ）を満足するプロピレン系ランダム共重合体である請求項１に記載のポリプロピレン樹脂組成物。
要件（ａ）：
測定温度２３０℃、２．１６ｋｇ荷重下で測定されるメルトフローレート（ＭＦＲA）が０．５〜２００ｇ／１０分である。
要件（ｂ）：
エチレンおよび／または炭素原子数４〜１０個のα−オレフィンに由来する単位が０．１〜４０重量％であり、プロピレンに由来する単位が９９．９〜６０重量％である（プロピレン系重合体（Ａ）の重量を１００重量％とする）。
【請求項３】
前記プロピレン系重合体（Ａ）は、
下記要件（ｃ）、（ｄ）および（ｅ）を満足するプロピレン系共重合体である、請求項１に記載のポリプロピレン樹脂組成物。
要件（ｃ）：
プロピレン系重合体（Ａ）は、前段の重合工程により製造される重合体成分（Ｉ）、および後段の重合工程により製造される重合体成分（ＩＩ）からなるプロピレン系共重合体であり、
重合体成分（Ｉ）は、１３５℃テトラリン中で測定される極限粘度（[η]I）が０．１〜５（ｄｌ／ｇ）のプロピレン系重合体成分であり、
重合体成分（ＩＩ）は、エチレンおよび炭素原子数４〜１０個のα−オレフィンからなる群から選択される少なくとも１種のコモノマーに由来する単位と、プロピレンに由来する単位とを有する共重合体成分であって、１３５℃テトラリン中で測定される極限粘度（[η]II）が１〜２０（ｄｌ／ｇ）のプロピレン系共重合体成分である。
要件（ｄ）：
重合体成分（ＩＩ）に含有されるエチレンおよび炭素原子数４〜１０個のα−オレフィンからなる群から選択される少なくとも１種のコモノマーに由来する単位の含有量が、１〜８０重量％である（重合体成分（ＩＩ）の重量を１００重量％とする）。
要件（ｅ）：
重合体成分（ＩＩ）の含有量が、１〜５０重量％である（プロピレン系重合体（Ａ）の重量を１００重量％とする）。
【請求項４】
エチレン系重合体（Ｂ）は、エチレンと炭素原子数４〜１０個のα−オレフィンとの共重合体であり、前記α−オレフィンに由来する単位の含有量が１〜４９重量％であり（エチレン系重合体（Ｂ）の重量を１００重量％とする）、密度が０．８５〜０．９３（ｇ/ｃｍ3）であり、１９０℃、２．１６ｋｇ荷重下で測定されるメルトフローレート（ＭＦＲB）が０．５〜５０ｇ／１０分である、請求項１〜３のいずれかに記載のポリプロピレン樹脂組成物。
【請求項５】
金属塩類（Ｃ）が、下記構造式で示される１,２−シクロヘキサンジカルボキシル酸カルシウム塩である、請求項１〜４のいずれかに記載のポリプロピレン樹脂組成物。
0005644281.tif 000034
【請求項６】
請求項１〜５のいずれかに記載のポリプロピレン樹脂組成物を成形して得られる成形体。
【発明の詳細な説明】
【技術分野】
【０００１】
本発明は、ポリプロピレン樹脂組成物に関するものである。
【背景技術】
【０００２】
ポリプロピレン系樹脂に造核剤が配合されたポリプロピレン樹脂組成物は、機械的物性や透明性等の特性に優れる材料であることから、自動車内外装材、家電用材料、建築用材料、農業用材料、日用雑貨、食品包装等のフィルム、ボトル、キャップ、コンテナ−、パレット等の成形体に用いられる材料として、広範な用途に利用されている。
【０００３】
該樹脂組成物として、例えば、特許文献１には、プロピレン系重合体成分とエチレンおよび炭素原子数４〜１２個のα−オレフィンから選択されるモノマーとを共重合して得られる成分を有するプロピレン系ブロック共重合体に対して、粒子径が特定の範囲にある造核剤を配合するポリプロピレン樹脂組成物が記載されている。
【０００４】
また、特許文献２には、ポリオレフィンマトリックスとマトリックス中に分散或は溶解した各種の成核剤或は透明化剤を含む樹脂組成物が記載されている。
【先行技術文献】
【特許文献】
【０００５】
【特許文献１】特開２００６−２１３９１８号公報
【特許文献２】特開２００９−５０８９９５号公報
【発明の概要】
【発明が解決しようとする課題】
【０００６】
しかし、上記の公報等に記載されているポリプロピレン樹脂組成物においても、引張強度と耐衝撃性のバランスについては未だ充分とはいえない。
【０００７】
かかる状況の下、本発明の目的は、引張強度と耐衝撃性のバランスに優れるポリプロピレン樹脂組成物、および、それからなる成形体を提供することにある。
【課題を解決するための手段】
【０００８】
本発明者等は、かかる実情に鑑み、鋭意検討を重ねた結果、本発明が、上記の課題を解決できることを見出し、本発明を完成させるに至った。
すなわち、本発明は、プロピレン系重合体（Ａ）７０〜９０重量％、および密度が０．８５〜０．９３（ｇ／ｃｍ3）のエチレン系重合体（Ｂ）１０〜３０重量％、を含む樹脂組成物（（Ａ）と（Ｂ）の合計量を１００重量％とする）と、
前記樹脂組成物１００重量部に対して、下記一般式（Ｉ）
0005644281.tif 000002
（式（Ｉ）中、Ｒ1、Ｒ2、Ｒ3、Ｒ4、Ｒ5、Ｒ6、Ｒ7、Ｒ8、Ｒ9およびＲ10は、それぞれ独立して、水素原子、炭素原子数１〜９個のアルキル基、水酸基、炭素原子数１〜９個のアルコキシ基、炭素原子数１〜９個のアルキレンオキシ基、アミノ基、炭素原子数１〜９個のアルキルアミノ基、ハロゲン原子、およびフェニル基からなる群から選択される。ここで、これらの基がアルキル基である場合、アルキル基が結合して炭素原子数６個までの炭素環を形成してよい。この化合物はトランスまたはシス配置のいずれであってもよい。）
で示される少なくとも一種の金属塩類（Ｃ）０．００１〜０．５重量部と、を含むポリプロピレン樹脂組成物に関する。
【発明の効果】
【０００９】
本発明によれば、引張特性と耐衝撃性のバランスに優れるポリプロピレン樹脂組成物、および、それからなる成形体を得ることができる。
【発明を実施するための形態】
【００１０】
＜プロピレン系重合体（Ａ）＞
プロピレン系重合体（Ａ）は、典型的には、プロピレン単独重合体、主にプロピレン由来の単位からなるプロピレンとエチレンのランダム共重合体、主にプロピレン由来の単位からなるプロピレンとα−オレフィンとのランダム共重合体、主にプロピレン由来の単位からなるプロピレンとエチレンとα−オレフィンとのランダム共重合体、主にプロピレン由来の単位からなるプロピレンと環状オレフィンとのランダム共重合体、前段の重合工程により製造されるプロピレン単独重合体成分または主にプロピレン由来の単位からなる共重合体成分（以下、重合体成分（Ｉ）と称する）と、後段の重合工程により製造されるプロピレンとエチレンおよび／またはα−オレフィンの共重合体成分（以下、重合体成分（ＩＩ）と称する）からなる共重合体（該共重合体は、当業者によって習慣的に、インパクト・コポリマーと呼ばれたり、重合体関係の教科書に載っているスチレンとブタジエンとのブロック共重合体のような典型的なブロック共重合体ではないものの、プロピレン系ブロック共重合体と呼ばれたりしている。）が挙げられる。これらのプロピレン系重合体は単独で使用してもよく、２種以上をブレンドして使用してもよい。
ここで、「主にプロピレン由来の単位からなる」とは、プロピレン系重合体を１００重量％として、プロピレンに由来する単位を５０重量％より多く含有する重合体を意味する。
【００１１】
プロピレン系重合体（Ａ）の製造に用いられるα−オレフィンとしては、典型的には、炭素原子数４〜１０個のα−オレフィンであり、例えば、１−ブテン、１−ペンテン、１−ヘキセン、４−メチル−１−ペンテン、１−オクテン、１−デセン等が挙げられ、好ましくは１−ブテン、１−ヘキセン、１−オクテンである。
プロピレン系重合体（Ａ）の製造に用いられる環状オレフィンとしては、例えば、シクロブテン、シクロペンテン、シクロヘキセン、シクロヘプテン、１，３−シクロヘキサジエン、１，４−シクロヘキサジエン、１，５−シクロオクタジエン、ノルボルネン等が挙げられる。
【００１２】
プロピレン系重合体（Ａ）は、結晶性が高く、ポリプロピレン樹脂組成物の引張り強度と耐衝撃性のバランスの観点から、１３Ｃ−ＮＭＲで測定されるアイソタクチック・ペンタッド分率（ｍｍｍｍ分率）が０．９７以上のプロピレン系重合体が好ましい。より好ましくは、０．９８以上のプロピレン系重合体である。なお、アイソタクチック・ペンタッド分率は、プロピレン系重合体（Ａ）の四級炭素原子（不斉炭素原子）が同じ絶対配置を持つアイソタクチック構造の度合い（アイソタクチシティー：isotacticity）を表す指標であり、アイソタクチック・ペンタッド分率の値が大きいほど、アイソタクチシティーの高いプロピレン系重合体であることを示す。アイソタクチック・ペンタッド分率（ｍｍｍｍ分率）の値が大きいプロピレン系重合体（Ａ）は、高い融点を示し、また、高い結晶性を有する。アイソタクチック・ペンタッド分率は、後述する測定方法によって求められる。なお、プロピレン系重合体（Ａ）が主にプロピレン由来の単位からなるプロピレンとエチレンのランダム共重合体、主にプロピレン由来の単位からなるプロピレンとα−オレフィンのランダム共重合体、主にプロピレン由来の単位からなるプロピレンとエチレンとα−オレフィンとのランダム共重合体、主にプロピレン由来の単位からなるプロピレンと環状オレフィンとのランダム共重合体、重合体成分（Ｉ）と重合体成分（ＩＩ）からなるプロピレン系共重合体の場合には、該重合体または共重合体中のプロピレン単位の連鎖について測定される。そして、重合体成分（Ｉ）と重合体成分（ＩＩ）からなるプロピレン系共重合体の場合には、主にプロピレン由来の単位からなるプロピレン系重合体成分（Ｉ）について測定される値である。
【００１３】
プロピレン系共重合体（Ａ）は、引張強度と耐衝撃性のバランス、成形加工性の観点から、典型的には、測定温度２３０℃、２．１６ｋｇ荷重下で測定されるメルトフローレート（ＭＦＲＡ）は、好ましくは０．５〜２００ｇ／１０分であり、より好ましくは１〜１００ｇ／１０分であり、さらに好ましくは２〜８０ｇ／１０分であり、最も好ましくは５〜５０ｇ／１０分である。
【００１４】
プロピレン系重合体（Ａ）は、公知の重合触媒を用いて、公知の重合方法によって製造することができる。
重合触媒としては、例えば、チーグラー型触媒系、チーグラー・ナッタ型触媒系、シクロペンタジエニル環を有する周期表第４族の遷移金属化合物とアルキルアルミノキサンからなる触媒系、またはシクロペンタジエニル環を有する周期表第４族の遷移金属化合物とそれと反応してイオン性の錯体を形成する化合物および有機アルミニウム化合物からなる触媒系、シリカ、粘土鉱物等の無機粒子にシクロペンタジエニル環を有する周期表第４族の遷移金属化合物、イオン性の錯体を形成する化合物および有機アルミニウム化合物等の触媒成分を担持し変性させた触媒系等が挙げられ、また、上記の触媒系の存在下でエチレンやα−オレフィンを予備重合させて調製される予備重合触媒を用いてもよい。
【００１５】
上記の触媒系としては、例えば、特開昭６１−２１８６０６号公報、特開平５−１９４６８５号公報、特開平７−２１６０１７号公報、特開平９−３１６１４７号公報、特開平１０−２１２３１９号公報、特開２００４−１８２９８１号公報に記載の触媒系が挙げられる。
【００１６】
重合方法としては、バルク重合、溶液重合、スラリー重合または気相重合が挙げられる。バルク重合とは、重合温度において液状のオレフィンを媒体として重合を行う方法であり、溶液重合もしくはスラリー重合とは、プロパン、ブタン、イソブタン、ペンタン、ヘキサン、ヘプタン、オクタン等の不活性炭化水素溶媒中で重合を行う方法であり、また、気相重合とは、気体状態の単量体を媒体として、その媒体中で気体状態の単量体を重合する方法である。これらの重合方法は、バッチ式、連続式（連続的に接続させた２以上の重合反応槽を用いて、各々の重合反応槽で重合体の組成や特性を調整しながら目的の重合体の製造を行う方法であり、多段式と称することもある）のいずれでもよく、また、これらの重合方法を任意に組み合わせてもよい。工業的かつ経済的な観点から、連続式の気相重合法、バルク重合法と気相重合法を連続的に行うバルク−気相重合法による方法が好ましい。
【００１７】
なお、重合工程における各種条件（重合温度、重合圧力、モノマー濃度、触媒投入量、重合時間等）は、目的とするプロピレン系重合体（Ａ）に応じて、適宜、変更し、決定すればよい。
【００１８】
プロピレン系重合体（Ａ）の製造において、プロピレン系重合体（Ａ）中に含まれる残留溶媒や、製造時に副生する超低分子量のオリゴマー等を除去するために、必要に応じてプロピレン系重合体（Ａ）をそのプロピレン系重合体（Ａ）が融解する温度以下の温度で乾燥してもよい。乾燥方法としては、例えば、特開昭５５−７５４１０号公報、特許第２５６５７５３号公報に記載の方法等が挙げられる。
＜プロピレン系ランダム共重合体＞
【００１９】
プロピレン系重合体（Ａ）としては、下記要件（ａ）および（ｂ）を満足する共重合体が好ましい。
要件（ａ）：
２３０℃、２．１６ｋｇ荷重下で測定されるメルトフローレート（ＭＦＲＡ）が０．５〜２００ｇ／１０分である。
要件（ｂ）：
エチレンおよび／または炭素原子数４〜１０個のα−オレフィンに由来する単位が０．１〜４０重量％であり、プロピレンに由来する単位が９９．９〜６０重量％である（プロピレン系重合体（Ａ）の重量を１００重量％とする）。
【００２０】
要件（ａ）に関し、プロピレン系重合体（Ａ）のメルトフローレート（ＭＦＲＡ）は、好ましくは１〜１００ｇ／１０分であり、より好ましくは２〜８０ｇ／１０分であり、さらに好ましくは５〜５０ｇ／１０分である。
【００２１】
要件（ｂ）に関し、好ましくは、プロピレン系重合体（Ａ）の前記エチレンおよび／または炭素原子数４〜１０個のα−オレフィンに由来する単位が０．１〜３０重量％であり、プロピレンに由来する単位が９９．９〜７０重量％であり、より好ましくは、前記エチレンおよび／または炭素数４〜１０個のα−オレフィンに由来する単位が０．２〜２０重量％であり、プロピレンに由来する単位９９．８〜８０重量％であり、さらに好ましくは、前記エチレンおよび／または炭素数４〜１０個のα−オレフィンに由来する単位が２〜１５重量％であり、プロピレンに由来する単位９８〜８５重量％である。
【００２２】
主にプロピレン由来の単位からなるプロピレンとα−オレフィンのランダム共重合体としては、例えば、プロピレン−１−ブテンランダム共重合体、プロピレン−１−ヘキセンランダム共重合体、プロピレン−１−オクテンランダム、プロピレン−１−デセンランダム共重合体等が挙げられる。
【００２３】
主にプロピレン由来の単位からなるプロピレンとエチレンとα−オレフィンとのランダム共重合体としては、例えば、プロピレン−エチレン−１−ブテン共重合体、プロピレン−エチレン−１−ヘキセン共重合体、プロピレン−エチレン−１−オクテン、プロピレン−エチレン−１−デセン共重合体等が挙げられる。
【００２４】
＜重合体成分（Ｉ）と重合体成分（ＩＩ）からなるプロピレン系共重合体＞
【００２５】
また、プロピレン系重合体（Ａ）としては、下記要件（ｃ）、（ｄ）および（ｅ）を満足するプロピレン系共重合体が好ましい。プロピレン系共重合体について以下詳述する。
要件（ｃ）：
プロピレン系重合体（Ａ）は、前段の重合工程により製造される重合体成分（Ｉ）、および後段の重合工程により製造される重合体成分（ＩＩ）からなるプロピレン系共重合体であり、
重合体成分（Ｉ）は、１３５℃テトラリン中で測定される極限粘度（[η]Ｉ）が０．１〜５（ｄｌ／ｇ）のプロピレン系重合体成分であり、
重合体成分（ＩＩ）は、エチレンおよび炭素原子数４〜１０個のα−オレフィンからなる群から選択される少なくとも１種のコモノマーに由来する単位と、プロピレンに由来する単位とを有する共重合体成分であって、１３５℃テトラリン中で測定される極限粘度（[η]ＩＩ）が１〜２０（ｄｌ／ｇ）のプロピレン系共重合体成分である。
要件（ｄ）：
重合体成分（ＩＩ）に含有されるエチレンおよび炭素原子数４〜１０個のα−オレフィンからなる群から選択される少なくとも１種のコモノマーに由来する単位の含有量が、１〜８０重量％である（重合体成分（ＩＩ）の重量を１００重量％とする）。
要件（ｅ）：
重合体成分（ＩＩ）の含有量が、１〜５０重量％である（プロピレン系重合体（Ａ）の重量を１００重量％とする）。
【００２６】
＜重合体成分（Ｉ）について＞
重合体成分（Ｉ）としては、プロピレン単独重合体成分または主にプロピレン由来の単位からなるプロピレン系共重合体成分である。主にプロピレン由来の単位からなるプロピレン系共重合体成分とは、エチレンおよび炭素原子数４〜１０個のα−オレフィンからなる群から選択される少なくとも１種のコモノマーに由来する単位と、主にプロピレン由来の単位とからなるプロピレン系共重合体成分である。
【００２７】
重合体成分（Ｉ）が、主にプロピレン由来の単位からなるプロピレン系共重合体成分である場合、エチレンおよび炭素原子数４〜１０個のα―オレフィンからなる群から選択される少なくとも１種のコモノマーに由来する単位の含有量は、０．０１〜３０重量％である（但し、重合体成分（Ｉ）の重量を１００重量％とする）。
【００２８】
重合体成分（Ｉ）に用いられる炭素原子数４〜１０個のα−オレフィンとしては、好ましくは１−ブテン、１−ヘキセン、１−オクテンであり、より好ましくは１−ブテンである。
【００２９】
重合体成分（Ｉ）に用いられる主にプロピレン由来の単位からなるプロピレン系共重合体成分としては、例えば、プロピレン−エチレン共重合体成分、プロピレン−１−ブテン共重合体成分、プロピレン−１−ヘキセン共重合体成分、プロピレン−１−オクテン共重合体成分、プロピレン−エチレン−１−ブテン共重合体成分、プロピレン−エチレン−１−ヘキセン共重合体成分、プロピレン−エチレン−１−オクテン共重合体成分等が挙げられる。
【００３０】
そして、プロピレン系重合体（Ａ）の重合体成分（Ｉ）としては、好ましくは、プロピレン単独重合体成分、プロピレン−エチレン共重合体成分、プロピレン−１−ブテン共重合体成分、プロピレン−エチレン−１−ブテン共重合体成分である。
【００３１】
＜重合体成分（ＩＩ）について＞
重合体成分（ＩＩ）は、エチレンおよび炭素原子数４〜１０個のα−オレフィンからなる群から選択される少なくとも１種のコモノマーに由来する単位と、プロピレンに由来する単位とを有する共重合体成分である。
【００３２】
重合体成分（ＩＩ）に含有されるエチレンおよび炭素原子数４〜１０個のα−オレフィンからなる群から選択される少なくとも１種のコモノマーに由来する単位の含有量は、１〜８０重量％であり、好ましくは５〜６０重量％、より好ましくは２０〜６０重量％である（但し、重合体成分（ＩＩ）の重量を１００重量％とする）。
【００３３】
重合体成分（ＩＩ）に用いられる炭素原子数４〜１０個のα−オレフィンとしては、例えば、前記重合体成分（Ｉ）で用いられる炭素原子数４〜１０個のα−オレフィンと同様のα−オレフィンが挙げられる。
【００３４】
重合体成分（ＩＩ）としては、例えば、プロピレン−エチレン共重合体成分、プロピレン−エチレン−１−ブテン共重合体成分、プロピレン−エチレン−１−ヘキセン共重合体成分、プロピレン−エチレン−１−オクテン共重合体成分、プロピレン−エチレン−１−デセン共重合体成分、プロピレン−１−ブテン共重合体成分、プロピレン−１−ヘキセン共重合体成分、プロピレン−１−オクテン共重合体成分、プロピレン−１−デセン共重合体成分等が挙げられ、好ましくは、プロピレン−エチレン共重合体成分、プロピレン−１−ブテン共重合体成分、プロピレン−エチレン−１−ブテン共重合体成分、より好ましくは、プロピレン−エチレン共重合体成分である。
【００３５】
重合体成分（Ｉ）と重合体成分（ＩＩ）からなるプロピレン系共重合体の重合体成分（ＩＩ）の含有量は、典型的には、１〜５０重量％であり、好ましくは１〜４０重量％、より好ましくは１０〜４０重量％、さらに好ましくは１０〜３０重量％である。但し、プロピレン系重合体（Ａ）の重量を１００重量％とする。
【００３６】
重合体成分（Ｉ）と重合体成分（ＩＩ）からなるプロピレン系共重合体の重合体成分（Ｉ）がプロピレン単独重合体成分の場合、該プロピレン系共重合体としては、例えば、（プロピレン）−（プロピレン−エチレン）共重合体、（プロピレン）−（プロピレン−エチレン−１−ブテン）共重合体、（プロピレン）−（プロピレン−エチレン−１−ヘキセン）共重合体、（プロピレン）−（プロピレン−エチレン−１−オクテン）共重合体、（プロピレン）−（プロピレン−１−ブテン）共重合体、（プロピレン）−（プロピレン−１−ヘキセン）共重合体、（プロピレン）−（プロピレン−１−オクテン）共重合体、（プロピレン）−（プロピレン−１−デセン）共重合体等が挙げられる。これらの重合体において、（プロピレン）なる記載は、プロピレンの単独重合体なる重合体成分（Ｉ）を表し、（プロピレン−エチレン）のような記載は、プロピレンとエチレンとの共重合体のような共重合体なる重合体成分（ＩＩ）を表す。
【００３７】
また、重合体成分（Ｉ）と重合体成分（ＩＩ）からなるプロピレン系共重合体の重合体成分（Ｉ）が主にプロピレン由来の単位からなるプロピレン系共重合体成分の場合、重合体成分（Ｉ）と重合体成分（ＩＩ）からなるプロピレン系共重合体としては、例えば、（プロピレン−エチレン）−（プロピレン−エチレン）共重合体、（プロピレン−エチレン）−（プロピレン−エチレン−１−ブテン）共重合体、（プロピレン−エチレン）−（プロピレン−エチレン−１−ヘキセン）共重合体、（プロピレン−エチレン）−（プロピレン−エチレン−１−オクテン）共重合体、（プロピレン−エチレン）−（プロピレン−エチレン−１−デセン）共重合体、（プロピレン−エチレン）−（プロピレン−１−ブテン）共重合体、（プロピレン−エチレン）−（プロピレン−１−ヘキセン）共重合体、（プロピレン−エチレン）−（プロピレン−１−オクテン）共重合体、（プロピレン−エチレン）−（プロピレン−１−デセン）共重合体、（プロピレン−１−ブテン）−（プロピレン−エチレン）共重合体、（プロピレン−１−ブテン）−（プロピレン−エチレン−１−ブテン）共重合体、（プロピレン−１−ブテン）−（プロピレン−エチレン−１−ヘキセン）共重合体、（プロピレン−１−ブテン）−（プロピレン−エチレン−１−オクテン）共重合体、（プロピレン−１−ブテン）−（プロピレン−エチレン−１−デセン）共重合体、（プロピレン−１−ブテン）−（プロピレン−１−ブテン）共重合体、（プロピレン−１−ブテン）−（プロピレン−１−ヘキセン）共重合体、（プロピレン−１−ブテン）−（プロピレン−１−オクテン）共重合体、（プロピレン−１−ブテン）−（プロピレン−１−デセン）共重合体、（プロピレン−１−ヘキセン）−（プロピレン−１−ヘキセン）共重合体、（プロピレン−１−ヘキセン）−（プロピレン−１−オクテン）共重合体、（プロピレン−１−ヘキセン）−（プロピレン−１−デセン）共重合体、（プロピレン−１−オクテン）−（プロピレン−１−オクテン）共重合体、（プロピレン−１−オクテン）−（プロピレン−１−デセン）共重合体等が挙げられる。これらの重合体において、前者の、（プロピレン−エチレン）のような記載は、プロピレンとエチレンとの共重合体のような共重合体なる重合体成分（Ｉ）を表し、後者の、（プロピレン−エチレン）のような記載は、プロピレンとエチレンとの共重合体のような共重合体なる重合体成分（ＩＩ）を表す。
【００３８】
重合体成分（Ｉ）と重合体成分（ＩＩ）からなるプロピレン系共重合体として、好ましくは、（プロピレン）−（プロピレン−エチレン）共重合体、（プロピレン）−（プロピレン−エチレン−１−ブテン）共重合体、（プロピレン−エチレン）−（プロピレン−エチレン）共重合体、（プロピレン−エチレン）−（プロピレン−エチレン−１−ブテン）共重合体、（プロピレン−１−ブテン）−（プロピレン−１−ブテン）共重合体であり、より好ましくは、（プロピレン）−（プロピレン−エチレン）共重合体である。
【００３９】
重合体成分（Ｉ）の１３５℃テトラリン中で測定される極限粘度（［η］Ｉ）は、０．１〜５ｄｌ／ｇであり、好ましくは０．３〜４ｄｌ／ｇであり、より好ましくは０．５〜３ｄｌ／ｇである。
【００４０】
重合体成分（ＩＩ）の１３５℃テトラリン中で測定される極限粘度（［η］ＩＩ）は１〜２０ｄｌ／ｇであり、好ましくは１〜１０ｄｌ／ｇであり、より好ましくは２〜７ｄｌ／ｇであり、さらに好ましくは３〜７（ｄｌ／ｇ）である。
【００４１】
また、重合体成分（Ｉ）の極限粘度（［η］Ｉ）に対する重合体成分（ＩＩ）の極限粘度（［η］ＩＩ）の比として、好ましくは１〜２０であり、より好ましくは２〜１０であり、さらに好ましくは３〜８である。
【００４２】
上記の極限粘度は、以下の手順（１）〜（３）からなる方法によって測定される。
（１）サンプル濃度が０．１ｇ／ｄｌ、０．２ｇ／ｄｌおよび０．５ｇ／ｄｌなる各溶液の還元粘度をウベローデ型粘度計にて測定する。
（２）該還元粘度を該濃度に対しプロットする。
（３）該濃度をゼロに外挿したときの粘度を極限粘度とする（外挿法）。
該外挿法は、「高分子溶液、高分子実験学１１」（１９８２年共立出版株式会社刊）第４９１頁に記載されている。
【００４３】
なお、プロピレン系重合体が、前段の重合工程により製造される重合体成分（Ｉ）、および後段の重合工程により製造される重合体成分（ＩＩ）からなるプロピレン系共重合体である場合、該重合体成分（Ｉ）の極限粘度（[η]Ｉ）は、前段の重合工程の終了後に重合槽から抜き出された重合体を測定して求められる極限粘度であり、該重合体成分（ＩＩ）の極限粘度（[η]ＩＩ）は、下記式（１）から求められる。
【００４４】
［η］ＩＩ＝（［η］Ｔｏｔａｌ−［η］Ｉ×ＸＩ）／ＸＩＩ        （１）
（式中、［η］Ｔｏｔａｌは、重合体成分（Ｉ）と重合体成分（ＩＩ）とからなる重合体の極限粘度であり、ＸＩは、該重合体中の重合体成分（Ｉ）の重量割合であり、ＸＩＩは、該重合体中の重合体成分（ＩＩ）の重量割合である。ＸＩおよびＸＩＩは、該重合体製造時の物質収支から求められる。）
【００４５】
＜エチレン系重合体（Ｂ）＞
エチレン系重合体（Ｂ）は、密度が０．８５〜０．９３（ｇ／ｃｍ３）のエチレン系重合体であり、エチレン単独重合体でもエチレンとエチレン以外のオレフィンとの共重合体でもよい。エチレン以外のオレフィンとしては、例えば、α−オレフィン、環状オレフィン等が挙げられる。
【００４６】
エチレン系重合体（Ｂ）としては、ラジカル開始剤を用いて高圧ラジカル重合により繰り返し単位のエチレンがランダムに分岐構造をもって結合した、密度が０．９１〜０．９３（ｇ／ｃｍ３）の高圧法低密度ポリエチレン（ＬＤＰＥ）が挙げられる。
【００４７】
エチレンとα−オレフィンの共重合体としては、密度が０．８５〜０．９３（ｇ／ｃｍ３）の範囲にあるものである。例えば、密度が０．９０〜０．９３（ｇ／ｃｍ３）の範囲にある結晶性を有する直鎖状低密度ポリエチレン、密度が０．８５〜０．９０（ｇ／ｃｍ３）の範囲にある結晶性が低くゴム状の弾性特性を有するエチレンとα−オレフィン共重合体のエラストマー等が挙げられ、好ましくは、密度が０．８５〜０．９０（ｇ／ｃｍ３）の範囲にある結晶性が低くゴム状の弾性特性を有するエチレンとα−オレフィン共重合体のエラストマー、より好ましくは、０．８５〜０．８９（ｇ／ｃｍ３）の前記エラストマーである。
【００４８】
エチレン系重合体（Ｂ）の製造に用いられるα−オレフィンとしては、典型的には、炭素原子数３〜１０個のα−オレフィンであり、例えば、１−プロピレン、１−ブテン、１−ペンテン、１−ヘキセン、４−メチル−１−ペンテン、１−オクテン、１−デセン等が挙げられ、好ましくは１−ブテン、１−ヘキセン、１−オクテンである。
エチレン系重合体（Ｂ）の製造に用いられる環状オレフィンとしては、例えば、シクロブテン、シクロペンテン、シクロヘキセン、シクロヘプテン、１，３−シクロヘキサジエン、１，４−シクロヘキサジエン、１，５−シクロオクタジエン、ノルボルネン等が挙げられる。
【００４９】
エチレン系重合体（Ｂ）としては、好ましくは、エチレン単独重合体、エチレンとα−オレフィンの共重合体であり、より好ましくは、エチレンとα−オレフィンの共重合体である。エチレンとα−オレフィンの共重合体としては、例えば、エチレン−１−ブテン共重合体、エチレン−１−ヘキセン共重合体、エチレン−１−オクテン共重合体、エチレン−１−デセン共重合体、エチレン−（３−メチル−１−ブテン）共重合体等である。
【００５０】
エチレン系重合体（Ｂ）に含有するエチレン以外のオレフィンの含有量は、好ましくは１〜４９重量％であり、より好ましくは５〜４９重量％であり、さらに好ましくは１０〜４９重量％である（エチレン系重合体（Ｂ）の重量を１００重量％とする）。
【００５１】
エチレン系重合体（Ｂ）は、測定温度１９０℃、２．１６ｋｇ荷重下で測定されるメルトフローレート（ＭＦＲＢ）が、好ましくは０．５〜５０ｇ／１０分である。ＭＦＲＢは、より好ましくは１〜３０ｇ／１０分であり、さらに好ましくは１〜２０ｇ／１０分である。
【００５２】
エチレン系重合体（Ｂ）としては、公知の重合触媒を用いて、公知の重合方法によって製造することができる。
重合触媒としては、例えば、メタロセン触媒に代表される均一系触媒系、チーグラー型触媒系、チーグラー・ナッタ型触媒系等が挙げられる。均一系触媒系としては、例えば、シクロペンタジエニル環を有する周期表第４族の遷移金属化合物とアルキルアルミノキサンからなる触媒系、またはシクロペンタジエニル環を有する周期表第４族の遷移金属化合物とそれと反応してイオン性の錯体を形成する化合物および有機アルミニウム化合物からなる触媒系、シリカ、粘土鉱物等の無機粒子にシクロペンタジエニル環を有する周期表第４族の遷移金属化合物、イオン性の錯体を形成する化合物および有機アルミニウム化合物等の触媒成分を担持し変性させた触媒系等が挙げられ、また、上記の触媒系の存在下でエチレンやα‐オレフィンを予備重合させて調製される予備重合触媒系が挙げられる。
【００５３】
また、高圧法低密度ポリエチレン（ＬＤＰＥ）は、重合触媒としてラジカル開始剤を用いて製造することができる。
なお、エチレン系重合体（Ｂ）は、公知の市販品を用いてもよい。例えば、ダウ・ケミカル日本株式会社製エンゲージ（登録商標）、三井化学株式会社製タフマー（登録商標）、株式会社プライムポリマー製ネオゼックス（登録商標）、ウルトゼックス（登録商標）、住友化学株式会社製エクセレンＦＸ（登録商標）、スミカセン（登録商標）、スミカセン−Ｌ（登録商標）、エスプレンＳＰＯ（登録商標）等が挙げられる。
【００５４】
＜金属塩類（Ｃ）＞
金属塩類（Ｃ）は、下記一般式（Ｉ）
0005644281.tif 000003
（式（Ｉ）中、Ｒ１、Ｒ２、Ｒ３、Ｒ４、Ｒ５、Ｒ６、Ｒ７、Ｒ８、Ｒ９およびＲ１０は、それぞれ独立して、水素原子、炭素原子数１〜９個のアルキル基、水酸基、炭素原子数１〜９個のアルコキシ基、炭素原子数１〜９個のアルキレンオキシ基、アミノ基、炭素原子数１〜９個のアルキルアミノ基、ハロゲン原子、およびフェニル基よりなる群から選択される。ここで、これらの基がアルキル基である場合、アルキル基が結合して炭素原子数６個までの炭素環を形成してよい。この化合物はトランスまたはシス配置のいずれであってもよい。）で示される少なくとも一種の金属塩類である。
一般式（Ｉ）において、Ｒ１、Ｒ２、Ｒ３、Ｒ４、Ｒ５、Ｒ６、Ｒ７、Ｒ８、Ｒ９およびＲ１０がアルキル基である場合、アルキル基が結合して炭素原子数６個までの炭素環を形成してよく、好ましくは、Ｒ１、Ｒ２、Ｒ３、Ｒ４、Ｒ５、Ｒ６、Ｒ７、Ｒ８、Ｒ９およびＲ１０の基の中の任意の２つの基は、相互に結合して炭素原子数３〜６個の炭素環を形成してよい。また、一般式（Ｉ）において、Ｒ１とＲ２とは相互にトランス配置またはシス配置である。
【００５５】
Ｒ１、Ｒ２、Ｒ３、Ｒ４、Ｒ５、Ｒ６、Ｒ７、Ｒ８、Ｒ９およびＲ１０における炭素原子数１〜９個のアルキル基としては、例えば、メチル基、エチル基、ｎ−プロピル基、イソプロピル基等が挙げられ、炭素原子数１〜９個のアルコキシ基としては、メトキシ基、エトキシ基、ｎ−プロポキシ基、イソプロポキシ基等が挙げられ、炭素原子数１〜９個のアルキルアミノ基としては、メチルアミノ基、エチルアミノ基、ジメチルアミノ基、ジエチルアミノ基等が挙げられ、ハロゲン原子としては、例えば、フッ素原子、塩素原子、臭素原子、ヨウ素原子等が挙げられ、炭素原子数１〜９個のアルキレンオキシ基としては、例えば、下記一般式（ＩＩ）で表される基等が挙げられる。
Ｒ−（Ｒ’−Ｏ）ｎ−          （ＩＩ）
（式中、Ｒは、水素原子または炭素原子数１〜３個のアルキル基を表し、Ｒ’は、炭素原子数２または３個のアルキレン基を表し、ｎは、２〜４の整数を表す。ただし、ＲおよびＲ’の合計の炭素原子数は、９個以下である。）
【００５６】
上記一般式（ＩＩ）で表される基として、好ましくは、Ｈ−（ＣＨ２ＣＨ２Ｏ）２−、Ｈ−（ＣＨ２ＣＨ２Ｏ）３−、Ｈ−（ＣＨ２ＣＨ２Ｏ）４−、ＣＨ３−（ＣＨ２ＣＨ２Ｏ）２−、ＣＨ３−（ＣＨ２ＣＨ２Ｏ）３−、ＣＨ３−（ＣＨ２ＣＨ２Ｏ）４−、Ｃ２Ｈ５−（ＣＨ２ＣＨ２Ｏ）２−、Ｃ２Ｈ５−（ＣＨ２ＣＨ２Ｏ）３−、Ｃ３Ｈ７−（ＣＨ２ＣＨ２Ｏ）２−、Ｃ３Ｈ７−（ＣＨ２ＣＨ２Ｏ）３−、Ｈ−（ＣＨ（ＣＨ３）ＣＨ２Ｏ）２−、Ｈ−（ＣＨ（ＣＨ３）ＣＨ２Ｏ）３−、ＣＨ３−（ＣＨ（ＣＨ３）ＣＨ２Ｏ）２−またはＣ２Ｈ５−（ＣＨ（ＣＨ３）ＣＨ２Ｏ）２−である。
【００５７】
上記一般式（Ｉ）で示される金属塩類としては、例えば、下記構造式で表される化合物等である。
0005644281.tif 000004
0005644281.tif 000005
0005644281.tif 000006
0005644281.tif 000007
0005644281.tif 000008
0005644281.tif 000009
0005644281.tif 000010
0005644281.tif 000011
0005644281.tif 000012
【００５８】
金属塩類（Ｃ）としては、好ましくは、Ｒ１、Ｒ２、Ｒ３、Ｒ４、Ｒ５、Ｒ６、Ｒ７、Ｒ８、Ｒ９およびＲ１０が、それぞれ独立して、水素原子または炭素原子数１〜３個のアルキル基である化合物であり、より好ましくは下記構造式で示される１，２−シクロヘキサンジカルボキシル酸カルシウム塩である。
0005644281.tif 000013
【００５９】
金属塩類（Ｃ）は、前記プロピレン系重合体（Ａ）とエチレン系重合体（Ｂ）を含む樹脂組成物に対する分散性を向上させるために、分散剤と混合して用いてもよい。分散剤としては、例えば、脂肪酸、脂肪酸のアルキルエステル、脂肪酸の金属塩、炭素原子数１０〜３０個のアルコール類、多価アルコールおよびそのエステル類が挙げられる。
脂肪酸として、好ましくは、炭素原子数が１０〜２４個の脂肪酸であり、前記脂肪酸の金属塩はアルカリ金属またはアルカリ土類金属の金属塩である。アルカリ金属としてはナトリウム、カリウム、リチウムであり、アルカリ土類金属としてはカルシウム、マグネシウム、亜鉛等である。また、多価アルコールおよびそのエステル類は、グリセリン、エチレングリコール、プロピレングリコール、ペンタエリスリトール、ジペンタエリスリトール、トリペンタエリスリトール、ソルビトールおよびそのエステル等である。中でも脂肪酸の金属塩が好ましく用いられる。
【００６０】
金属塩類（Ｃ）の形態は、好ましくは粒子状である。金属塩類（Ｃ）の粒子径としては、レーザー回折式粒度分布測定法で求められる平均粒子径が０．０１〜１０μｍであり、好ましくは０．０１〜５μｍであり、さらに好ましくは０．０１〜３μｍである。尚、レーザー回折式粒度分布測定法とは、レーザー回折式粒度分布測定装置（Ｓｙｍｐａｔｅｃ社製ＨＥＬＯＳ（商品名））を用いて粒度分布を測定する方法である。
【００６１】
金属塩類（Ｃ）の製造方法としては、例えば、特表２００４−５２５２２７号公報、特表２００９−５０４８４２号公報に記載の方法が挙げられる。また、１，２−シクロヘキサンジカルボキシル酸カルシウム塩については、Ｍｉｌｌｉｋｅｎ  Ｃｈｅｍｉｃａｌ、ミリケン・ジャパン株式会社からＨｙｐｅｒｆｏｒｍ  ＨＰＮ−２０Ｅ（登録商標、１，２−シクロヘキサンジカルボキシル酸カルシウム塩含有量：６６重量％）を入手することができる。
【００６２】
＜ポリプロピレン樹脂組成物＞
金属塩類（Ｃ）の含有量は、プロピレン系重合体（Ａ）とエチレン系重合体（Ｂ）を含む樹脂組成物１００重量部に対して０．００１〜０．５重量部である。好ましくは０．０１〜０．５重量部であり、より好ましくは０．０５〜０．３重量部である。
また、前記樹脂組成物は、プロピレン系重合体（Ａ）５１〜９９重量％およびエチレン系重合体（Ｂ）１〜４９重量％を含み、好ましくは、プロピレン系重合体（Ａ）６０〜９９重量％およびエチレン系重合体（Ｂ）１〜４０重量％を含み、さらに好ましくは、プロピレン系重合体（Ａ）７０〜９５重量％およびエチレン系重合体（Ｂ）５〜３０重量％を含む（（Ａ）と（Ｂ）の合計重量を１００重量％とする）。
【００６３】
本発明のポリプロピレン樹脂組成物は、２３０℃で測定されるメルトフローレート（ＭＦＲ）が、成形加工性という観点から、好ましくは０．１〜４００ｇ／１０分であり、より好ましくは、０．５〜３００ｇ／１０分であり、さらに好ましくは、１〜２００ｇ／１０分である。
【００６４】
本発明のポリプロピレン樹脂組成物は、耐衝撃性や外観の観点から、ポリプロピレン樹脂組成物を用いて得られる成形体（フィルム、シートまたは射出成形体等）の表面に発生するフィッシュアイ（点状の突起物又はへこみ物）の個数が少ないことが好ましい。
【００６５】
本発明のポリプロピレン樹脂組成物は、プロピレン系重合体（Ａ）、エチレン系重合体（Ｂ）および金属塩類（Ｃ）の各成分の分散不良に由来するフィッシュアイを低減する目的で、例えば、ポリプロピレン樹脂組成物を、１８０℃以上の温度で溶融混合し、得られた溶融混合物を、フィルターを通過させて製造することができる。
【００６６】
本発明のポリプロピレン樹脂組成物の製造方法において、単位時間およびフィルターの単位面積あたりに、フィルターを通過する前記ポリプロピレン樹脂組成物の溶融物の重量は、溶融物の濾過効率を損なわない範囲で任意に決定してもよい。フィルターは１段式または多段式に、並列もしくは樹脂の通過方向に直列に設置して、使用してもよい。
【００６７】
また、本発明のポリプロピレン樹脂組成物は、公知の添加剤を含有してもよい。添加剤としては、例えば、中和剤、酸化防止剤、紫外線吸収剤、光安定剤、帯電防止剤、滑剤、アンチブロッキング剤、加工助剤、有機系過酸化物、着色剤（無機顔料、有機顔料、顔料分散剤等）、発泡剤、発泡核剤、造核剤（金属塩類（Ｃ）は除く）、可塑剤、難燃剤、架橋剤、架橋助剤、高輝度化剤、抗菌剤、光拡散剤、無機フィラー、耐傷付防止剤等が挙げられる。これらの添加剤は、単独で用いてもよく、２種以上を併用してもよい。中でも、中和剤、酸化防止剤、紫外線吸収剤、光安定剤、着色剤が好適に用いられる。本発明のポリプロピレン樹脂組成物として、好ましくは、プロピレン系重合体（Ａ）、エチレン系重合体（Ｂ）および金属塩類（Ｃ）の他に、中和剤、酸化防止剤、紫外線吸収剤、光安定剤および着色剤からなる群から選ばれる少なくとも１種以上のみを含有するポリプロピレン樹脂組成物である。
【００６８】
中和剤としては、例えば、高級脂肪酸の金属塩（金属石鹸）、ハイドロタルサイト類、アルカリ土類金属の酸化物または水酸化物等が挙げられる。これらの中和剤は、単独で用いてもよく、２種以上を併用してもよい。
【００６９】
高級脂肪酸の金属塩（金属石鹸）を構成する高級脂肪酸としては、例えば、炭素数が１０〜３０のものが好ましく、さらに好ましくは、炭素原子数が１２〜１８個のものである。金属塩としては、例えば、カルシウム塩、ナトリウム塩、マグネシウム塩、リチウム塩、アルミニウム塩、亜鉛塩が好ましく、さらに好ましくは、カルシウム塩または亜鉛塩である。好ましくは、ステアリン酸のカルシウム塩または亜鉛塩である。
【００７０】
ハイドロタルサイト類は、天然鉱物であっても、合成品であってもよく、またその結晶構造、結晶粒子径、含水率等は、適宜、決定すればよい。また、必要に応じて、ハイドロタルサイト類には表面処理を行ってもよい。
【００７１】
ハイドロタルサイト類の中で、好ましくは下記式で表されるハイドロタルサイトである。
ＭｇＹＡｌ２（ＯＨ）２Ｙ＋４ＣＯ３・ｍＨ２Ｏ
（式中、Ｙは、Ｙ≧４であり、ｍは正の数である。）
また、ハイドロタルサイト類として、より好ましくは下記のハイドロタルサイトである。
Ｍｇ４．５Ａｌ２（ＯＨ）１３ＣＯ３・３Ｈ２Ｏ
Ｍｇ４．５Ａｌ２（ＯＨ）１1（ＣＯ３）０．８・Ｏ０．２
Ｍｇ４Ａｌ２（ＯＨ）１２ＣＯ３・３Ｈ２Ｏ
Ｍｇ５Ａｌ２（ＯＨ）１４ＣＯ３・４Ｈ２Ｏ
Ｍｇ６Ａｌ２（ＯＨ）１６ＣＯ３・４Ｈ２Ｏ
Ｍｇ３ＺｎＡｌ２（ＯＨ）１２ＣＯ３・ｍＨ２Ｏ（ｍは０〜４）
【００７２】
アルカリ土類金属の酸化物または水酸化物とは、周期表第２族の金属原子の酸化物または水酸化物であり、例えば酸化カルシウム、酸化マグネシウム、水酸化カルシウム、水酸化マグネシウム等が挙げられる。好ましくは水酸化カルシウムである。
【００７３】
中和剤の配合量は、例えば、プロピレン系重合体（Ａ）とエチレン系重合体（Ｂ）を含む樹脂組成物１００重量部に対して、０．００１〜０．５重量部である。好ましくは０．００５〜０．２重量部であり、より好ましくは０．０１〜０．２重量部である。
【００７４】
酸化防止剤としては、フェノール系酸化防止剤、リン系酸化防止剤、硫黄系酸化防止剤、ヒドロキシルアミン系酸化防止剤、金属不活性化剤等が挙げられる。
好ましくは、フェノール系酸化防止剤、リン系酸化防止剤、硫黄系酸化防止剤である。
【００７５】
フェノール系酸化防止剤としては、例えば、テトラキス［メチレン−３（３’，５’ジ−ｔ−ブチル−４−ヒドロキシフェニル）プロピオネート］メタン、オクタデシル−３−（３，５−ジ−ｔ−ブチル−４−ヒドロキシフェニル）プロピオネート、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５・５］ウンデカン、トリエチレングリコール−Ｎ−ビス−３−（３−ｔ−ブチル−５−メチル−４−ヒドロキシフェニル）プロピオネート、１，６−ヘキサンジオールビス［３−（３，５−ジ−ｔ−ブチル−４−ヒドロキシフェニル）プロピオネート］、２，２−チオビス−ジエチレンビス［３−（３，５−ジ−ｔ−ブチル−４−ヒドロキシフェニル）プロピオネート］、トコフェロール類等が挙げられる。
【００７６】
好ましくは、ポリプロピレン樹脂組成物の色相安定性の観点から、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５・５］ウンデカンである。
【００７７】
フェノール系酸化防止剤の配合量は、プロピレン系重合体（Ａ）とエチレン系重合体（Ｂ）を含む樹脂組成物１００重量部に対し、０．０１〜２重量部である。好ましくは０．０１〜１重量部であり、さらに好ましくは０．０１〜０．５重量部である。
【００７８】
リン系酸化防止剤としては、例えば、ポリプロピレン樹脂組成物の加工安定性の観点から、トリス（２，４−ジ−ｔ−ブチルフェニル）ホスファイト、ビス（２，４−ジ−ｔ−ブチルフェニル）ペンタエリスリトールジホスファイト、２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピン等が挙げられる。
【００７９】
リン系酸化防止剤の配合量は、プロピレン系重合体（Ａ）とエチレン系重合体（Ｂ）を含む樹脂組成物１００重量部に対し、０．０１〜２重量部である。好ましくは０．０１〜１重量部であり、さらに好ましくは０．０１〜０．５重量部である。
【００８０】
硫黄系酸化防止剤としては、例えば、ポリプロピレン樹脂組成物の耐熱老化性の観点から、ジミリスチル  ３，３’−チオジプロピオネート、ネオペンタンテトライルテトラキス（３−ラウリルチオプロピオネート）、ビス［２−メチル−４−（３−ｎ−アルキル（Ｃ１２〜Ｃ１４）チオプロピオニルオキシ）−５−ｔ−ブチルフェニル］スルフィドである。なお、Ｃ１２は炭素原子数１２個、Ｃ１４は炭素原子数１４個を表す。
【００８１】
硫黄系酸化防止剤の配合量は、プロピレン系重合体（Ａ）とエチレン系重合体（Ｂ）を含む樹脂組成物１００重量部に対し、０．０１〜２重量部である。好ましくは０．０１〜１重量部であり、さらに好ましくは０．０１〜０．５重量部である。
【００８２】
紫外線吸収剤としては、例えば、フェニル  サリシレート、４−ｔ−ブチルフェニル  サリシレート、２，４−ジ−ｔ−ブチルフェニル  ３’，５’−ジ−ｔ−ブチル−４’−ヒドロキシベンゾエート、ミリスチル  ３，５−ジ−ｔ−ブチル−４−ヒドロキシベンゾエート、ラウリル  ３，５−ジ−ｔ−ブチル−４−ヒドロキシベンゾエート、パルミチル  ３，５−ジ−ｔ−ブチル−４−ヒドロキシベンゾエート、ステアリル  ３，５−ジ−ｔ−ブチル−４−ヒドロキシベンゾエート、ベヘニル  ３，５−ジ−ｔ−ブチル−４−ヒドロキシベンゾエート、モンタニル  ３，５−ジ−ｔ−ブチル−４−ヒドロキシベンゾエート、４−ｔ−オクチルフェニル  サリシレート、２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノン、２−（２’−ヒドロキシ−５’−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓｅｃ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール等が挙げられる。
【００８３】
好ましくは、色相に優れる樹脂組成物が得られるということから、２，４−ジ−ｔ−ブチルフェニル３’，５’−ジ−ｔ−ブチル−４’−ヒドロキシベンゾエート、ラウリル  ３，５−ジ−ｔ−ブチル−４−ヒドロキシベンゾエート、パルミチル  ３，５−ジ−ｔ−ブチル−４−ヒドロキシベンゾエート、ステアリル  ３，５−ジ−ｔ−ブチル−４−ヒドロキシベンゾエート、ベヘニル  ３，５−ジ−ｔ−ブチル−４−ヒドロキシベンゾエートである。
【００８４】
紫外線吸収剤の配合量は、一般には、典型的には、プロピレン系重合体（Ａ）とエチレン系重合体（Ｂ）を含む樹脂組成物１００重量部に対し、０．０１〜２重量部である。好ましくは０．０１〜１重量部であり、さらに好ましくは０．０１〜０．５重量部である。
【００８５】
光安定剤としては、低分子量体、オリゴマー型高分子量体のいずれの光安定剤を使用してもよく、例えば、
ビス（２，２，６，６−テトラメチル−４−ピペリジル）セバケート、
ビス（１，２，２，６，６−ペンタメチル−４−ピペリジル）セバケートおよびメチル１，２，２，６，６−ペンタメチル−４−ピペリジルセバケートを含有する混合物、
ビス（１，２，２，６，６−ペンタメチル−４−ピペリジル）［［３，５−ビス（１，１−ジメチルエチル）−４−ヒドリキシフェニル］メチル］ブチルマロネート、
デカン二酸ビス（２，２，６，６−テトラメチル−１（オクチルオキシ）−４−ピペリジル）エステルと１，１−ジメチルエチルヒドロペルオキシドとオクタンとの反応生成物、４−ベンゾイルオキシ−２，２，６，６−テトラメチルピペリジン、
２，２，６，６−テトラメチル−４−ピペリジノールと高級脂肪酸のエステル混合物、
テトラキス（２，２，６，６−テトラ−メチル−４−ピペリジル）−１，２，３，４−ブタンテトラカルボキシレート、
テトラキス（１，２，２，６，６−ペンタ−メチル−４−ピペリジル）−１，２，３，４−ブタンテトラカルボキシレート、
コハク酸ジメチルと４−ヒドロキシ−２，２，６，６−テトラメチル−１−ピペリジンエタノールとの重縮合物、
ポリ［｛（６−（１，１，３，３−テトラメチルブチル）アミノ−１，３，５−トリアジン−２，４−ジイル）｛（２，２，６，６−テトラメチル−４−ピペリジル）イミノ｝ヘキサメチレン｛（２，２，６，６−テトラメチル−４−ピペリジル）イミノ｝｝、
ジブチルアミン・１，３，５−トリアジン・Ｎ，Ｎ’−ビス（２，２，６，６−テトラメチル−４−ピペリジル−１，６−ヘキサメチレンジアミンとＮ−（２，２，６，６−テトラメチル−４−ピペリジル）ブチルアミンとの重縮合物、
Ｎ，Ｎ’，Ｎ’’，Ｎ’’’−テトラキス−（４，６ビス−（ブチル−（Ｎ−メチル−２，２，６，６−テトラメチルピペリジン−４−イル）アミノ）−トリアジン−２−イル）−４，７−ジアザデカン−１，１０−ジアミン、
ミックスト｛１，２，２，６，６−ペンタメチル−４−ピペリジル／β，β，β’，β’−テトラメチル−３，９−［２，４，８，１０−テトラオクスアスピロ（５，５）ウンデカン］ジメチル｝−１，２，３，４ブタンテトラカルボキシレート等が挙げられる。
【００８６】
好ましくは、光安定性に優れる樹脂組成物が得られるということから、ビス（２，２，６，６−テトラメチル−４−ピペリジル）セバケート、デカン二酸ビス（２，２，６，６−テトラメチル−１（オクチルオキシ）−４−ピペリジル）エステルと１，１−ジメチルエチルヒドロペルオキシドとオクタンとの反応生成物、テトラキス（２，２，６，６−テトラ−メチル−４−ピペリジル）−１，２，３，４−ブタンテトラカルボキシレート、テトラキス（１，２，２，６，６−ペンタ−メチル−４−ピペリジル）−１，２，３，４−ブタンテトラカルボキシレート、デカン二酸ビス（２，２，６，６−テトラメチル−１（オクチルオキシ）−４−ピペリジル）エステルと１，１−ジメチルエチルヒドロペルオキシドとオクタンとの反応生成物、コハク酸ジメチルと４−ヒドロキシ−２，２，６，６−テトラメチル−１−ピペリジンエタノールとの重縮合物、ポリ［｛（６−（１，１，３，３−テトラメチルブチル）アミノ−１，３，５−トリアジン−２，４−ジイル）｛（２，２，６，６−テトラメチル−４−ピペリジル）イミノ｝ヘキサメチレン｛（２，２，６，６−テトラメチル−４−ピペリジル）イミノ｝｝である。
【００８７】
光安定剤の配合量は、一般には、典型的には、プロピレン系重合体（Ａ）とエチレン系重合体（Ｂ）を含む樹脂組成物１００重量部に対し、０．０１〜２重量部である。好ましくは０．０１〜１重量部であり、さらに好ましくは０．０１〜０．５重量部である。
【００８８】
着色剤としては、無機顔料や有機顔料が挙げられる。無機顔料としては、例えば、酸化鉄、酸化チタン、酸化亜鉛や、弁柄、カドミウムレッド、カドミウムイエロー、群青、コバルトブルー、チタンイエロー、鉛白、鉛丹、鉛黄、紺青等が挙げられ、有機顔料としては、例えば、キナクリドン、ポリアゾイエロー、アンスラキノンイエロー、ポリアゾレッド、アゾレーキイエロー、ペリレン、フタロシアニングリーン、フタロシアニンブルー、イソインドリノンイエロー等が挙げられる。これらの着色剤は単独で用いてもよく、２種類以上を併用してもよい。また、顔料を樹脂組成物中に分散させる目的で、顔料と顔料分散剤を併用してもよい。
【００８９】
本発明のポリプロピレン樹脂組成物は、プロピレン系重合体（Ａ）とエチレン系重合体（Ｂ）以外の樹脂やゴムを含有してもよい。
例えば、ポリスチレン類（例えばポリスチレン、ポリ（ｐ−メチルスチレン）、ポリ（α−メチルスチレン）、ＡＳ（アクリロニトリル／スチレン共重合）樹脂）、ＡＢＳ（アクリロニトリル／ブタジエン／スチレン共重合）樹脂、ＡＡＳ（特殊アクリルゴム／アクリロニトリル／スチレン共重合）樹脂、ＡＣＳ（アクリロニトリル／塩素化ポリエチレン／スチレン共重合）樹脂、ポリクロロプレン、塩素化ゴム、ポリ塩化ビニル、ポリ塩化ビニリデン、アクリル系樹脂、エチレン／ビニルアルコール共重合樹脂、フッ素樹脂、ポリアセタール、グラフト化ポリフェニレンエーテル樹脂及びポリフェニレンサルファイド樹脂、ポリウレタン、ポリアミド、ポリエステル樹脂（例えばポリエチレンテレフタレート、ポリブチレンテレフタレート）、ポリカーボネート、ポリスルホン、ポリエーテルエーテルケトン、ポリエーテルスルホン、芳香族ポリエステル樹脂等の熱可塑性樹脂、エポキシ樹脂、ジアリルフタレートプリポリマー、シリコーン樹脂、シリコーンゴム、ポリブタジエン、１，２−ポリブタジエン、ポリイソプレン、スチレン／ブタジエン共重合体、ブタジエン／アクリロニトリル共重合体、エピクロルヒドリンゴム、アクリルゴム、天然ゴム等が挙げられる。
【００９０】
また、本発明のポリプロピレン樹脂組成物は、バイオ原料から抽出された植物由来のモノマーを重合して製造される重合体を含有してもよい。例えば、ＰＬＡ樹脂（ポリ乳酸）などが挙げられる。
【００９１】
本発明のポリプロピレン樹脂組成物と、それに添加した添加剤、他の樹脂、ゴム等は、公知の方法によって１８０℃以上、好ましくは１８０〜３００℃、より好ましくは１８０〜２５０℃で溶融混合することができ、溶融混練には、例えば、溶融押出機やバンバリーミキサー等を使用することができる。
【００９２】
金属塩類（Ｃ）を、プロピレン系重合体（Ａ）およびエチレン系重合体（Ｂ）と配合する方法として、以下の方法（１）〜（３）を例示することができる。
（１）必要量のプロピレン系重合体（Ａ）と必要量のエチレン系重合体（Ｂ）とからなる混合物に、必要量の金属塩類（Ｃ）を混合する方法、
（２）プロピレン系重合体（Ａ）１００重量部、エチレン系重合体（Ｂ）１００重量部またはプロピレン系重合体（Ａ）とエチレン系重合体（Ｂ）とからなる混合物１００重量部と、金属塩類（Ｃ）１〜１００重量部、好ましくは、１〜５０重量部、より好ましくは、５〜３０重量部とを混合して、マスターバッチを製造する工程（工程（１））、並びに該マスターバッチと、プロピレン系重合体（Ａ）およびエチレン系重合体（Ｂ）を含む混合物とを混合する工程（工程（２））、からなる方法、
（３）前記の添加剤（少なくとも１種）１００重量部と、金属塩類（Ｃ）１０〜９００重量部、好ましくは、１０〜５００重量部、より好ましくは、２０〜２００重量部とを混合して混合物を得る工程（工程（３））、該混合物を顆粒状に固形化して顆粒物を得る工程（工程（４））、所定量の該顆粒物と、必要量のプロピレン系重合体（Ａ）および必要量のエチレン系重合体（Ｂ）からなる混合物とを混合する工程（工程（５））、からなる方法。
中でも、マスターバッチを用いる方法（２）は、引張強度と耐衝撃性とのバランスに極めて優れたポリプロピレン樹脂組成物を製造することができる。上記の「必要量」とは、本発明で規定された量に相当する量を意味し、上記の「所定量」とは、得られる最終混合物中の成分の量が、本発明で規定された量を充足するような量を意味する。
【００９３】
本発明のポリプロピレン樹脂組成物の製造方法で用いられる溶融混練装置としては、公知の溶融混練装置が挙げられる。例えば、単軸押出機、二軸同方向回転押出機（Ｗｅｒｎｗ  Ｐｆｌｅｉｄｅｒｅｎ製  ＺＳＫ（登録商標）や東芝機械（株）製  ＴＥＭ（登録商標）、日本製鋼所（株）製  ＴＥＸ（登録商標）、（株）テクノベル製ＫＺＷ（登録商標）等）、二軸異方向回転押出機（日本製鋼所（株）製  ＣＭＰ（登録商標）、ＴＥＸ（登録商標）、神戸製鋼所（株）製  ＦＣＭ（登録商標）、ＮＣＭ（登録商標）、ＬＣＭ（登録商標）等）が挙げられる。
【００９４】
本発明のポリプロピレン樹脂組成物の形状としては、例えば、ストランド状、シート状、平板状、ストランドを適当な長さに裁断したペレット状等が挙げられる。本発明のポリプロピレン樹脂組成物を成形加工するためには、得られる成形体の生産安定性の観点から、形状として好ましくは、長さが１〜５０ｍｍのペレット状である。
【００９５】
本発明の成形体は、本発明のポリプロピレン樹脂組成物を各種成形方法によって、成形加工して得られる成形体であり、成形体の形状やサイズ等は、適宜、決定すればよい。
【００９６】
本発明の成形体の製造方法としては、例えば、通常工業的に用いられている射出成形法、プレス成形法、真空成形法、発泡成形法、押出成形法等が挙げられ、また、目的に応じて、本発明のポリプロピレン樹脂組成物と同種の樹脂や他の樹脂と貼合する成形方法、共押出成形する方法等も挙げられる。
【００９７】
本発明の成形体として、好ましくは、射出成形法により製造した射出成形体である。射出成形法としては、例えば、一般的な射出成形法、射出発泡成形法、超臨界射出発泡成形法、超高速射出成形法、射出圧縮成形法、ガスアシスト射出成形法、サンドイッチ成形法、サンドイッチ発泡成形法、インサート・アウトサート成形法等の方法が挙げられる。
【００９８】
本発明の成形体の用途としては、例えば、自動車材料、家電材料、モニター用材料、ＯＡ機器材料、医療用材料、排水パン、トイレタリー材料、ボトル、コンテナー、シート、フィルム、建材等が挙げられ、好ましくは、自動車材料、家電材料であり、より好ましくは、自動車材料である。
【００９９】
自動車材料としては、例えば、ドアートリム、ピラー、インストルメンタルパネル、コンソール、ロッカーパネル、アームレスト、ドアーパネル、スペアタイヤカバー等の内装部品等、および、バンパー、スポイラー、フェンダー、サイドステップ等の外装部品、その他エアインテークダクト、クーラントリザーブタンク、フェンダーライナー、ファン、アンダーデフレクター等の部品、また、フロント・エンドパネル等の一体成形部品等が挙げられる。
【０１００】
家電材料としては、例えば、洗濯機用材料（外槽、内槽、蓋、パルセータ、バランサー等）、乾燥機用材料、掃除機用材料、炊飯器用材料、ポット用材料、保温機用材料、食器洗浄機用材料、空気清浄機用材料等が挙げられる。
【実施例】
【０１０１】
以下、実施例および比較例によって本発明を説明する。実施例および比較例で使用したプロピレン系重合体、エチレン系重合体および添加剤を下記に示した。
【０１０２】
（１）プロピレン系重合体（成分（Ａ））
（Ａ−１）プロピレン−エチレンランダム共重合体
住友ノーブレン「Ｈ５０１Ｎ」（住友化学（株）製）：ペレット
ＭＦＲＡ（２３０℃、２．１６ｋｇ荷重）：３ｇ／１０分
エチレン含有量：０．６重量％
極限粘度（［η］）：２．０ｄｌ／ｇ
融解温度（Ｔｍ）：１６０℃
【０１０３】
（Ａ−２）重合体成分（Ｉ）と重合体成分（ＩＩ）からなるプロピレン系共重合体
特開２００４−１８２９８１号公報の実施例１記載の方法によって得られる重合触媒を用いて、下記物性のプロピレン系共重合体が得られるような条件で液相−気相重合法によって製造した。
【０１０４】
（Ａ−２）（プロピレン）−（プロピレン−エチレン）共重合体の組成と特性
該共重合体のＭＦＲＡ（２３０℃、２．１６ｋｇ荷重）：２６ｇ／１０分
該共重合体のエチレン含量：７．４重量％
該共重合体の極限粘度（［η］ｔｏｔａｌ）：１．４ｄｌ／ｇ
［η］ＩＩ／［η］Ｉ＝２．５２
重合体成分（Ｉ）：プロピレン単独重合体成分
重合体成分（Ｉ）のアイソタクチック・ペンタッド分率：０．９８３
重合体成分（Ｉ）の極限粘度（［η］Ｉ）：１．０７ｄｌ／ｇ
重合体成分（ＩＩ）：プロピレン−エチレン共重合体成分
重合体成分（ＩＩ）の含有量：２０重量％
重合体成分（ＩＩ）のエチレン含有量：３７重量％
重合体成分（ＩＩ）の極限粘度（［η］ＩＩ）：２．７ｄｌ／ｇ
【０１０５】
（Ａ−３）プロピレン−エチレンランダム共重合体
前記（Ａ−１）の原料パウダー
ＭＦＲＡ（２３０℃、２．１６ｋｇ荷重）：３ｇ／１０分
エチレン含有量：０．６重量％
極限粘度（［η］）：２．０ｄｌ／ｇ
融解温度（Ｔｍ）：１６０℃
【０１０６】
（Ａ−４）特開２００４−１８２９８１号公報の実施例１記載の方法によって得られる重合触媒を用い、液相重合工程と気相重合工程とからなる製造方法によって製造した、プロピレンの単独重合体（後記の実施例１１参照）
該重合体のＭＦＲＡ（２３０℃、２．１６ｋｇ荷重）：８ｇ／１０分
極限粘度（［η］）：１．６１ｄｌ／ｇ
重合体成分のアイソタクチック・ペンタッド分率：０．９８１
融解温度：１６３℃
【０１０７】
（Ａ−５）特開２００４−１８２９８１号公報の実施例１記載の方法によって得られる重合触媒を用い、液相重合工程と気相重合工程とからなる製造方法によって製造した、プロピレン−エチレンランダム共重合体（後記の実施例１３参照）
該重合体のＭＦＲＡ（２３０℃、２．１６ｋｇ荷重）：６ｇ／１０分
エチレン単位の含有量：３．７重量％（５．４ｍｏｌ％）
極限粘度（［η］）：１．６５ｄｌ／ｇ
融解温度：１４１℃
【０１０８】
（２）エチレン系重合体（成分（Ｂ））
（Ｂ−１）直鎖状低密度ポリエチレン
エクセレン「ＣＮ３００９」（住友化学（株）製）  
密度：０．９０（ｇ／ｃｍ３）
ＭＦＲＢ（１９０℃、荷重２．１６ｋｇ）：５ｇ／１０分
α−オレフィン：１−ブテン
α−オレフィンの含有量：２１．８重量％（８．５ｍｏｌ％）
融解温度（Ｔｍ）：第１ピーク温度８６．２℃、第２ピーク温度１１３．４℃
【０１０９】
（Ｂ−２）エチレン−１−オクテン共重合体エラストマー
（登録商標）ＥＮＧＡＧＥ  ＥＧ８１００（ダウ・ケミカル日本（株）製）
密度：０．８７（ｇ／ｃｍ３）
ＭＦＲＢ（１９０℃、荷重２．１６ｋｇ）：１ｇ／１０分
α−オレフィン：１−オクテン
α−オレフィンの含有量：３４．０重量％（１１．４ｍｏｌ％）
融解温度（Ｔｍ）：５０．５℃
【０１１０】
（Ｂ−３）エチレン−１−オクテン共重合体エラストマー
（登録商標）ＥＮＧＡＧＥ  ＥＧ８２００（ダウ・ケミカル日本（株）製）
密度：０．８７（ｇ／ｃｍ３）
ＭＦＲＢ（１９０℃、荷重２．１６ｋｇ）：５ｇ／１０分
α−オレフィン：１−オクテン
α−オレフィンの含有量：３４．６重量％（１１．７ｍｏｌ％）
融解温度（Ｔｍ）：第１ピーク温度４６．９℃、第２ピーク温度５９．５℃
【０１１１】
（Ｂ−４）エチレン−１−オクテン共重合体エラストマー
（登録商標）ＥＮＧＡＧＥ  ＥＧ８４５０（ダウ・ケミカル日本（株）製）
密度：０．９０（ｇ／ｃｍ３）
ＭＦＲＢ（１９０℃、荷重２．１６ｋｇ）：３ｇ／１０分
α−オレフィン：１−オクテン
α−オレフィンの含有量：１６．２重量％（４．６ｍｏｌ％）
融解温度（Ｔｍ）：９８．５℃
【０１１２】
（Ｂ−５）エチレン−１−ブテン共重合体エラストマー
（登録商標）タフマー  Ａ１０５０Ｓ（三井化学（株）製）
密度：０．８６ｇ／ｃｍ３
ＭＦＲＢ（１９０℃、荷重２．１６ｋｇ）：１．４ｇ／１０分
１−ブテン単位の含有量：３１．８重量％（１８．９ｍｏｌ％）
融解温度：第１ピーク温度  ５．７℃、第２ピーク温度  ３８．０℃
【０１１３】
（Ｂ−６）高密度ポリエチレン「略名称：ＨＤＰＥ」
（登録商標）Ｇ１９００（京葉ポリエチレン（株）製）
密度：０．９６ｇ／ｃｍ３
ＭＦＲＢ（１９０℃、荷重２．１６ｋｇ）：１６ｇ／１０分
プロピレン単位の含有量：１．０５重量％（０．７ｍｏｌ％）
融解温度：１３１℃
【０１１４】
（Ｂ−７）低密度ポリエチレン「略名称：ＬＤＰＥ」
（登録商標）スミカセン  Ｇ８０１（住友化学（株）製）
密度：０．９２ｇ／ｃｍ３
ＭＦＲＢ（１９０℃、荷重２．１６ｋｇ）：２０ｇ／１０分
融解温度：１０６℃
【０１１５】
（Ｂ−８）直鎖状低密度ポリエチレン「略名称：Ｌ-ＬＤＰＥ」
（登録商標）スミカセン−Ｌ  ＧＡ８０１（住友化学（株）製）
密度：０．９２ｇ／ｃｍ３
ＭＦＲＢ（１９０℃、荷重２．１６ｋｇ）：２０ｇ／１０分
１−ブテン単位の含有量：８．６重量％（４．５ｍｏｌ％）
【０１１６】
（３）成分（Ｃ）
（Ｃ−１）（登録商標）Ｈｙｐｅｒｆｏｒｍ  ＨＰＮ−２０Ｅ（ミリケン・ジャパン（株）製）
主成分の化学名：１，２−シクロヘキサンジカルボキシル酸カルシウム塩
ＣＡＳ  Ｒｅｇ．ＮＯ．：４９１５８９−２２−１
主成分の化学構造式：
0005644281.tif 000014
主成分の含有量：６６重量％
副成分の化学名：ステアリン酸亜鉛
ＣＡＳ  Ｒｅｇ．ＮＯ．：５５７−０５−１
副成分の含有量：３４重量％
ＨＰＮ−２０Ｅの平均粒子径：  主成分の平均粒子径：２．６μｍ
（平均粒子径はレーザー回折式の粒度分布測定器（Ｓｙｍｐａｔｅｃ社製ＨＥＬＯＳ（商品名））を用いて測定した。）
【０１１７】
成分（Ｃ）との比較に用いた造核剤（Ｃ−２、３、４、５および６）
（Ｃ−２）（登録商標）Ｈｙｐｅｒｆｏｒｍ  ＨＰＮ−６８Ｌ（ミリケン・ジャパン（株）製）
主成分の化学名：ジナトリウム＝（１Ｒ，２Ｒ，３Ｓ，４Ｓ）−ビシクロ［２．２．１］ヘプタン−２，３−ジカルボキシラート（８０重量％含有）
主成分の化学構造式：以下の通り
0005644281.tif 000015
【０１１８】
（Ｃ−３）（登録商標）ＡＬ−ＰＴＢＢＡ（共同薬品（株）製）
化学名：ヒドロキシ−ジ（ｐ−ｔｅｒｔ−ブチル安息香酸）アルミニウム
0005644281.tif 000016
【０１１９】
（Ｃ−４）（登録商標）アデカスタブＮＡ−１１（（株）ＡＤＥＫＡ製）
化学名：２，２’−メチレン−ビス−（４，６−ジ−ｔ−ブチルフェニル）リン酸ナトリウム
0005644281.tif 000017
【０１２０】
（Ｃ−５）（登録商標）アデカスタブＮＡ−２１（（株）ＡＤＥＫＡ製）
化学名：ビス［２，２’−メチレン−ビス−（４，６−ジ−ｔ−ブチルフェニル）リン酸］アルミニウム
0005644281.tif 000018
【０１２１】
（Ｃ−６）（登録商標）Ｍｉｌｌａｄ  ＮＸ８０００Ｊ（ミリケン・ジャパン（株）製）化学名：１，２，３−トリデオキシ−４，６：５，７−ビス−オルト−［（４−プロピルフェニル）メチレン］ノニトール  （ＣＡＳ  Ｒｅｇ．  Ｎｏ．  ８８２０７３−４３−０）
0005644281.tif 000019
【０１２２】
（４）添加剤
（Ｄ−１）中和剤
カルシウムステアレート：共同薬品（株）製
（Ｄ−２）酸化防止剤  
（登録商標）スミライザーＧＡ８０：住友化学（株）製
化学名：３，９−ビス［２−（３−（３−ｔｅｒｔ−ブチル−４−ヒドロキシ−５−メチルフェニル）プロピオニルオキシ）−１，１−ジメチルエチル］−２，４，８，１０−テトラオキサスピロ［５・５］ウンデカン
【０１２３】
（Ｄ−３）：酸化防止剤
（登録商標）ＳＯＮＧＮＯＸ６２６０：松原産業（株）製
化学名：ビス（２，４−ジ−ｔｅｒｔ−ブチルフェニル）ペンタエリスリトールジホスファイト
（Ｄ−４）中和剤
（登録商標）ハイドロタルサイトＤＨＴ４Ｃ：協和化学工業（株）製
化学式：Ｍｇ４．５Ａｌ２（ＯＨ）１1（ＣＯ３）０．８・Ｏ０．２
（Ｄ−５）酸化防止剤
（登録商標）スミライザーＧＰ：住友化学（株）製
化学名：２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピン（ＣＡＳ  Ｒｅｇ．  Ｎｏ．：２０３２５５−８１−６）
【０１２４】
（５）フィルター
（フィルターＡ）
５０メッシュ（織金網フィルター）
濾過精度：４１０μｍ
（フィルターＢ）
（登録商標）ファインポアＮＦ１５Ｎ（日本精線株式会社製、焼結金網フィルター）
濾過精度：１００μｍ
【０１２５】
プロピレン系重合体（Ａ）、エチレン系重合体（Ｂ）およびポリプロピレン樹脂組成物の物性は下記に示した方法に従って測定した。
（１）メルトフローレート（ＭＦＲ、単位：ｇ／１０分）
ＪＩＳ−Ｋ−６７５８（ＪＩＳ−Ｋ−７２１０−１９９９）に規定された方法に従って測定した。
・プロピレン系重合体（Ａ）：測定温度は２３０℃で、荷重は２．１６ｋｇ。
ペレットまたはパウダーを用いて測定した。プロピレン系重合体がパウダーの場合は、該プロピレン系重合体パウダーと少量の酸化防止剤とを混合させた状態で測定した。詳しくは、プロピレン系重合体のパウダーを５０ｇと、酸化防止剤としてＢＨＴ（２，６−ジ−ｔ−ブチル-4-ヒドロキシトルエン）の粉末０．５ｇとを混合した。混合は蓋付きのステンレス製容器の中で数回振り混ぜることで行った。プロピレン系重合体パウダーとＢＨＴの混合物を入れて、蓋付きのステンレス製容器をオーブン内で温度８０℃の条件下で３０分間熱処理を行い、その後、室温に冷却して得られた混合物をメルトフローレート用の測定試料（安定化した重合体パウダー）とした。
・エチレン系重合体（Ｂ）：測定温度は１９０℃で、荷重は２．１６ｋｇ。
市販製品のペレットを用いて測定した。
・ポリプロピレン樹脂組成物：測定温度は２３０℃で、荷重は２．１６ｋｇ。
溶融混練物のペレットを用いて測定した。
【０１２６】
（２）密度（単位：ｇ／ｃｍ３）
ＪＩＳ−Ｋ６７６０−１９８１（ＪＩＳ−Ｋ７１１２−１９９９）に規定された方法に従って測定した。
【０１２７】
（３）融解温度（Ｔｍ、単位：℃）
ＪＩＳ−Ｋ−７１２１−１９８７に規定された方法に従って測定した。詳しくは、示差走査熱量測定法（ＤＳＣ）によって測定した。尚、融解温度の測定は、試料が融解する温度の５０℃以上の温度で一度完全に融解させ、その後、１分間に５℃の降温速度で冷却して試料が結晶化する温度よりも低い温度まで冷却した後（プロピレン系重合体（Ａ）では２３℃、エチレン系重合体（Ｂ）では−２０℃）、１分間に５℃の昇温速度で測定される際に観測される吸熱曲線のピークの温度とした。
【０１２８】
（４）極限粘度（［η］、単位：ｄｌ／ｇ）
プロピレン系重合体およびエチレン系重合体の極限粘度は、以下の手順（１）〜（３）からなる方法によって測定した。
（１）サンプル濃度が０．１ｇ／ｄｌ、０．２ｇ／ｄｌおよび０．５ｇ／ｄｌなる各溶液の還元粘度をウベローデ型粘度計にて測定した。
（２）該還元粘度を該濃度に対しプロットした。
（３）該濃度をゼロに外挿したときの粘度を極限粘度とした（外挿法）。
該外挿法は、「高分子溶液、高分子実験学１１」（１９８２年共立出版株式会社刊）第４９１頁に記載されている方法に従った。
極限粘度の測定は、テトラリンを溶媒として用いて、温度１３５℃で行った。試料は、ペレットまたはパウダーを用いた。
なお、プロピレン系重合体が、重合体成分（Ｉ）および重合体成分（ＩＩ）からなるプロピレン系共重合体である場合、以下に示す測定方法と算出方法により、重合体成分（Ｉ）、重合体成分（ＩＩ）およびプロピレン系重合体全体の極限粘度を求めた。
［η］Ｔｏｔａｌ：後段の重合工程後の最終重合体の極限粘度（ｄｌ／ｇ）。測定試料には、後段の重合工程後に重合槽より抜き出した最終重合体パウダーを用いた。
［η］Ｉ：前段の重合工程で製造した重合体成分（Ｉ）の極限粘度（ｄｌ／ｇ）。測定試料には、前段の重合工程後に重合槽より抜き出した重合体パウダーを用いた。
［η］ＩＩ：後段の重合工程で製造した重合体成分（ＩＩ）の極限粘度（ｄｌ／ｇ）。下記式から計算して求めた。
［η］ＩＩ＝（［η］Ｔｏｔａｌ−［η］Ｉ×ＸＩ）／ＸＩＩ
（式中、ＸＩは、前段の工程で重合された成分の重量割合であり、ＸＩＩは後段の工程で重合された成分の重量割合である。ＸＩおよびＸＩＩは、該重合体製造時の物質収支から求めた。）
【０１２９】
（５）プロピレン系重合体、エチレン系重合体中のエチレン、α−オレフィンの含有量（重量％）
１３Ｃ−ＮＭＲ法を用いて測定した。詳しくは、「新版  高分子分析ハンドブック」（日本化学会、高分子分析研究懇談会編  紀伊国屋書店（１９９５））に記載されているＮＭＲ法（核磁気共鳴法）を用いて測定した。なお、エチレン系重合体中のα‐オレフィンの含有量を求めるための１３Ｃ−ＮＭＲの検出ピークの帰属は、文献「Ｊａｍｅｓ．Ｃ．Ｒａｎｄａｌｌ，Ｊ．Ｍａｃｒｏｍｏｌ．Ｓｃｉ．，Ｒｅｖ．Ｍａｃｒｏｍｏｌ．Ｃｈｅｍ．Ｐｈｓ．，Ｃ２９（２ε３），２９，２０１−３１７（１９８９）」を参考に行った。
【０１３０】
（６）（プロピレン）−（プロピレン−エチレン）共重合体のプロピレン−エチレン共重合体成分（ＩＩ）の含有量（単位：重量％）及びプロピレン−エチレン共重合体成分
（ＩＩ）中のエチレン含有量（単位：重量％）の算出
下記の条件で測定した１３Ｃ−ＮＭＲスペクトルから、Ｋａｋｕｇｏらの報告（Ｍａｃｒｏｍｏｌｅｃｕｌｅｓ  １９８２年，第１５巻，第１１５０〜１１５２頁）に基づいて求めた。
１０ｍｍΦの試験管中で約２００ｍｇの（プロピレン）−（プロピレン−エチレン）共重合体を３ｍｌの混合溶媒（オルトジクロロベンゼン／重オルトクロロベンゼン＝４／１（容積比））に均一に溶解させて試料を調整し、その試料の１３Ｃ−ＮＭＲスペクトルを下記の条件下で測定した。測定は、日本電子社製ＪＮＭ−ＥＸ２７０を用いて行った。
測定温度：１３５℃
パルス繰り返し時間：１０秒
パルス幅：４５°
積算回数：２５００回
なお、プロピレン系重合体（Ａ）が、プロピレンと炭素原子数４〜１０個のα−オレフィンとのランダム共重合体の場合には、炭素原子数４〜１０個のα−オレフィンの含有量は、１３Ｃ−ＮＭＲスペクトルから、プロピレン系重合体（Ａ）の全体の炭素原子数４〜１０個のα−オレフィンの含有量を算出することによって求められる。
また、プロピレン系重合体（Ａ）が、重合体成分（Ｉ）と重合体成分（ＩＩ）からなるプロピレン系共重合体の場合には、該プロピレン系共重合体の全体の炭素原子数４〜１０個のα−オレフィンの含有量と、重合体成分（ＩＩ）の含有量（重量％で表される。但し、該プロピレン系共重合体を１００重量％とする。）を基に、重合体成分（ＩＩ）に含まれる炭素原子数４〜１０個のα−オレフィンの含有量を求めることができる。
また、重合体成分（Ｉ）と重合体成分（ＩＩ）何れも同一のα−オレフィンを含有する場合には、重合体成分（Ｉ）と重合体成分（ＩＩ）各々のα−オレフィンの含有量は、まず、重合体成分（Ｉ）に含有するα−オレフィンの含有量をあらかじめ求めておき、ついで、重合体成分（Ｉ）と重合体成分（ＩＩ）とを含有するプロピレン系共重合体の全体のα−オレフィンの含有量を求めて、重合体成分（Ｉ）と（ＩＩ）の含有量の組成比を基に、算出することによって求められる。
【０１３１】
（７）アイソタクチック・ペンタッド分率（ｍｍｍｍ分率）
プロピレン系重合体（Ａ）について測定を行った。尚、プロピレン系重合体（Ａ）が重合体成分（Ｉ）と重合体成分（ＩＩ）からなるプロピレン系共重合体の場合には、プロピレン単独重合体成分（第一段階の重合槽からサンプリングしたパウダー）について測定を行った。
ＮＭＲ吸収ピークの帰属に関しては、Ｍａｃｒｏｍｏｌｅｃｕｌｅｓ，  第８巻，  第６８７頁  （１９７５年）に基づいて行った。具体的には１３Ｃ−ＮＭＲスペクトルのメチル炭素領域の全吸収ピーク中のｍｍｍｍピークの面積分率としてアイソタクチック・ペンタッド分率を測定した。なお、測定はＢＲＵＫＥＲ社製ＡＭ４００を用いて行った。
【０１３２】
（８）引張試験
ＡＳＴＭ  Ｄ６３８に規定された方法に従って測定した。射出成形によって得られた厚みが２ｍｍである試験片を用いて測定した。引張り速度は５０ｍｍ／分であり、引張降伏強度（単位：ＭＰａ）を評価した。測定温度は２３℃で行った。
【０１３３】
（９）アイゾッド衝撃強度（単位：ｋＪ／ｍ２）
ＪＩＳ−Ｋ−７１１０に規定された方法に従って、測定した。射出成形によって得られた厚みが４ｍｍであり、成形の後にノッチ加工された、ノッチ付きの試験片を用いて、測定温度は２３℃または−２０℃で行った。
【０１３４】
（１０）射出成形体の作製
上記（８）および（９）の物性特性評価用の試験片（射出成形体）は下記の方法に従い作製した。
［物性評価用試験片の作製］
ＴＯＹＯ  ＳＩ３０ＩＩＩ型  射出成形機（東洋機械金属（株）製）を用い、成形温度２３０℃、金型温度５０℃で射出成形を行い、物性評価用試験片を得た。尚、試験片は引張測定用試験片（厚み：２ｍｍ）、アイゾッド試験用試験片（厚み：４ｍｍ）である。
【０１３５】
実施例１
［各成分の混合］
（Ａ−１）８７重量％と（Ａ−３）３重量％と（Ｂ−１）１０重量％からなる混合物（合計量：１００重量部）と、この混合物１００重量部に対して、（Ｃ−１）：０．３重量部（Ｃ−１の主成分であるカルシウム塩の含有量は０．２重量部）を配合し、タンブラーを用いて室温にて５分間混合することにより混合物を作製した。
［造粒（溶融混練）］
前記のタンブラーで作製した混合物を、内径４０ｍｍの単軸押出機（田辺プラスチック機械株式会社製）にてシリンダー設定温度：２２０℃、スクリュー回転数：１００ｒｐｍ、押出量：約１６ｋｇ／時間の条件で加熱溶融混練した。この溶融混練物の温度は２２０〜２３０℃を示していた。次いで、この溶融混練物をシリンダー最下流部のダイ内に取り付けたフィルターＡを通過させた後に、ダイ部の樹脂排出孔（直径：３ｍｍ、３ヶ）から溶融状態で押出し、この押出物を冷水により冷却固化、切断してポリプロピレン樹脂組成物からなるペレットを得た。
この得られたペレットを用いてＭＦＲを測定した。また、上記に示したように射出成形機によって評価用の試験片を作製し、状態調整後、物性を測定した。評価結果を表１に示した。
【０１３６】
比較例１
成分（Ｃ）であるＣ−１をＣ−５に変更した以外は、実施例１に記載の方法と同様に行った。結果を表１に示した。
【０１３７】
比較例２
成分（Ｃ）であるＣ−１を配合しなかった以外は、実施例１に記載の方法と同様に行った。結果を表１に示した。
【０１３８】
【表１】
0005644281.tif 000020
（  ）はＣ−１の主成分であるカルシウム塩の含有量
【０１３９】
［高濃度マスターバッチ（ＭＢ−１）〜（ＭＢ−５）の調製方法］
東洋精機株式会社製ラボプラストミル（バッチ式、容量：１００ｍｌ）を用いて、各成分（Ａ、Ｂ、Ｃ）と添加剤とを溶融混練することにより調製した。条件は、試料量（合計）：７０ｇ、シリンダー設定温度：２００℃、ローター回転数：５０ｒｐｍ、混練時間：５分、窒素雰囲気下とした。添加剤は、高濃度マスターバッチの原料であるプロピレン系重合体（Ａ）またはエチレン系重合体（Ｂ）と成分Ｃの合計量１００重量部に対して、Ｄ−４：０．０３重量部とＤ−５：０．３重量部を配合した。高濃度マスターバッチの組成を表２に示した。
【０１４０】
【表２】
0005644281.tif 000021
（  ）はＣ−１の主成分であるカルシウム塩の含有量
【０１４１】
実施例２
Ｃ−１を粉体で使用する代わりに、Ａ−１：８７重量％とＢ−１：１０重量％とＭＢ−１（Ａ−３：９０重量％とＣ−１：１０重量％からなる高濃度マスターバッチ）のペレット：３重量％からなる混合物を溶融混合し、ポリプロピレン樹脂組成物を作製した以外は、実施例１に記載の方法と同様に行った。尚、この樹脂組成物中のＣ−１の含有量は０．３重量％であった（Ｃ−１の主成分であるカルシウム塩の含有量は、ＭＢ−１中には６．６重量％であり、Ａ−１とＢ−１とＡ−３の混合物１００重量部に対しては０．２重量部であった）。
【０１４２】
実施例３
ＭＢ−１の代わりに表２に記載のマスターバッチＭＢ−２に変更した以外は実施例２に記載の方法と同様に行った。結果を表３に示した。
【０１４３】
比較例３〜５  
ＭＢ−１の代わりに表２に記載のマスターバッチＭＢ−３〜ＭＢ−５に変更した以外は実施例２に記載の方法と同様に行った。結果を表３に示した。
【０１４４】
【表３】
0005644281.tif 000022
（  ）はＣ−１の主成分であるカルシウム塩の含有量
【０１４５】
実施例４
（１）（プロピレン）−（プロピレン−エチレン）共重合体（Ａ−２）の製造
［前段：プロピレン単独重合］
［液相重合］
プロピレンで十分置換されたＳＵＳ製ループ型液相重合反応器にトリエチルアルミニウム及びシクロヘキシルエチルジメトキシシランを供給した。該重合反応器の内温（重合温度）を６５〜７５℃に調整し、該反応器の内圧（ゲージ圧力）をプロピレン及び水素で４．５ＭＰａに調整しつつ、固体触媒成分（特開２００４−１８２９８１号公報の実施例１に記載の方法で合成した）を該反応器に連続供給して液相中でプロピレンを単独重合させた。ついで、ループ型液相重合反応器で生成したプロピレン単独重合体成分を断続的に気相重合反応器（第一槽）へ移送した。気相重合反応器は連結された三槽で構成される。
［気相重合］
第一槽では、前記ループ型液相重合反応器で生成されたプロピレン単独重合体の存在下、第一槽の重合温度：８０℃および重合圧力（ゲージ圧力）：２．１ＭＰａを一定に保つようにプロピレンを連続的に供給し、気相部の水素濃度を一定に保つように供給しながらプロピレン単独重合体成分の気相重合を継続した。この第一槽で重合したプロピレン単独重合体成分を断続的に第二槽へ移送した。
第二槽では、重合温度：８０℃および重合圧力（ゲージ圧力）：１．７ＭＰａを一定に保つようにプロピレンを連続的に供給し、気相部の水素濃度を一定に保つように水素を供給しつつ、第一槽から移送されたプロピレン単独重合体成分の存在下、気相中でプロピレンの単独重合を継続し、プロピレン単独重合体成分（以下、重合体成分（Ｉ）と省略する）を生成した。ついで、この第二槽で重合したプロピレン単独重合体成分（重合体成分（Ｉ））を断続的に第三槽へ移送した。
第二槽からサンプリングした重合体成分（Ｉ）の極限粘度（［η］Ｉ）は１．０７ｄｌ／ｇ、アイソタクチック・ペンタッド分率は０．９８３であった。
［後段：プロピレン−エチレン共重合］
［気相重合］
第三槽では、重合温度：７０℃および重合圧力（ゲージ圧力）：１．３５ＭＰａを一定に保つようにプロピレンを連続的に供給し、気相部の水素濃度とエチレン濃度とを一定に保つように水素とエチレンとを供給しながら、第二槽から移送された重合体成分（Ｉ）の存在下、気相中でプロピレンとエチレンとを共重合して、プロピレン−エチレン共重合体成分（以下、重合体成分（ＩＩ）と省略する）を生成させた。ついで、重合反応器内（第三槽）の重合体成分（Ｉ）と重合体成分（ＩＩ）からなる粉末を断続的に失活槽へ導き、水で触媒成分の失活処理を行った後、該粉末を８０℃の窒素により乾燥して、（プロピレン）−（プロピレン−エチレン）共重合体からなる白色の粉末状パウダー（Ａ−２）を得た。
得られた（プロピレン）−（プロピレン−エチレン）共重合体全体の極限粘度（［η］Ｔｏｔａｌ）は、１．４ｄｌ／ｇであり、エチレン含量は７．４重量％であった。又、プロピレン単独重合体成分（重合体成分（Ｉ））とプロピレン−エチレン共重合体成分（重合体成分（ＩＩ））の重合比は、最終的に得られた（プロピレン）−（プロピレン−エチレン）共重合体の重量とプロピレン単独重合体成分（重合体成分（Ｉ））の量から算出したところ、重量比で８０／２０であった。したがってプロピレン−エチレン共重合体成分（重合体成分（ＩＩ））中のエチレンの含有量は３７重量％であり、プロピレン−エチレン共重合体成分（重合体成分（ＩＩ））の極限粘度（［η］ＩＩ）は２．７ｄｌ／ｇであった。また、（プロピレン）−（プロピレン−エチレン）共重合体のＭＦＲＡは、２６（ｇ／１０分）であった。
【０１４６】
（２）ポリプロピレン樹脂組成物の製造：造粒（溶融混練）
得られた（プロピレン）−（プロピレン−エチレン）共重合体のパウダー（Ａ−２）８５重量％と、エチレン−オクテン共重合体のエラストマー（Ｂ−２）１５重量％とを含む混合物１００重量部に対して、（Ｃ−１）０．０５重量部を配合し（Ｃ−１の主成分であるカルシウム塩の含有量は、０．０３３重量部に相当する）、さらに添加剤として（Ｄ−１）０．０５重量部と（Ｄ−２）０．１重量部および（Ｄ−３）０．１重量部を配合して、タンブラーにより混合物を作製した。この混合物を、金属焼結フィルター（フィルターＢ、ＮＦ１５Ｎ：開き目（濾過精度）が１００μｍ）をダイ部にセットした内径１５ｍｍの二軸混練機（テクノベル社製、同方向回転式、Ｌ／Ｄ＝４５）にて、シリンダー温度を原料供給側からＣ１：１９０、Ｃ２：２００、Ｃ３〜ダイ：２２０℃に設定し、スクリュー回転数：３００ｒｐｍ、押出量：約６ｋｇ／時間の条件で加熱溶融混練し、この溶融混練物をシリンダー最下流部のダイ内に取り付けたフィルターＢを通過させた後に、ダイ部の樹脂排出孔（直径：３ｍｍ、３ヶ）から溶融状態で押出し、この押出物を冷水により冷却固化、切断してポリプロピレン樹脂組成物からなるペレットを得た。
この得られたペレットを用いてＭＦＲを測定した。また、上記に示したように射出成形機によって評価用の試験片を作製し、状態調整後、物性を測定した。評価結果を表４に示した。
【０１４７】
実施例５および６
Ｃ−１の配合量を変更した以外は、実施例４に記載の方法と同様に行った。結果を表４に示した。
【０１４８】
比較例６〜９
Ｃ−１の代わりに表４に記載の造核剤に変更した以外は、実施例４と同様に行った。結果を表４に示した。
【０１４９】
比較例１０
Ｃ−１、造核剤何れも配合しなかった以外は、実施例４と同様に行った。結果を表４に示した。
【０１５０】
【表４】
0005644281.tif 000023
（  ）はＣ−１の主成分であるカルシウム塩の含有量
【０１５１】
参考例６
Ａ−２およびＢ−２の配合量を変更した以外は、実施例４に記載の方法と同様に行った。結果を表５に示した。
【０１５２】
比較例１１
Ｃ−１を配合しなかった以外は、実施例７に記載の方法と同様に行った。結果を表５に示した。
【０１５３】
【表５】
0005644281.tif 000024
（  ）はＣ−１の主成分であるカルシウム塩の含有量
【０１５４】
比較例１２
Ｂ−２を配合しなかった以外は、実施例６に記載の方法と同様に行った。結果を表６に示す。
【０１５５】
比較例１３
Ｃ−１の代わりにＣ−２に変更した以外は、比較例１２に記載の方法と同様に行った。
結果を表６に示す。
【０１５６】
比較例１４
Ｃ−１を配合しなかった以外は、比較例１２に記載の方法と同様に行った。結果を表６に示す。
【０１５７】
【表６】
0005644281.tif 000025
（  ）はＣ−１の主成分であるカルシウム塩の含有量
【０１５８】
実施例８
（１）高濃度マスターバッチ（ＭＢ−６）の調製
プロピレン系重合体（Ａ−３）９５重量％と成分Ｃ（Ｃ−１）５重量％の混合物１００重量部に対して、添加剤としてＤ−４：０．０３重量部とＤ−５：０．３重量部を配合し、タンブラーにより混合物を作製した。この混合物を、内径１５ｍｍの二軸混練機（テクノベル社製、同方向回転式、Ｌ／Ｄ＝４５）にて、シリンダー温度を原料供給側からＣ１：１６０、Ｃ２：１６０、Ｃ３：１８０、Ｃ４〜ダイ：２００℃に設定し、スクリュー回転数：７００ｒｐｍ、押出量：約６ｋｇ／時間の条件で加熱溶融混練し、この溶融混練物をシリンダー最下流部のダイ内に取り付けたフィルターＡを通過させた後に、ダイ部の樹脂排出孔（直径：３ｍｍ、３ヶ）から溶融状態で押出し、この押出物を冷水により冷却固化、切断して高濃度マスターバッチを作製した。添加剤を除く高濃度マスターバッチの組成を表７に示した。
【０１５９】
（２）ポリプロピレン樹脂組成物の製造：造粒（溶融混練）
プロピレン系重合体（Ａ−１）８４重量％とエチレン系重合体（Ｂ−１）１０重量％と高濃度マスターバッチのペレット（ＭＢ−６）６重量％からなる混合物（全体：１００重量％）をタンブラーにより作製した。この混合物を、内径１５ｍｍの二軸混練機（テクノベル社製、同方向回転式、Ｌ／Ｄ＝４５）にて、シリンダー温度を原料供給側からＣ１：１９０、Ｃ２：２１０、Ｃ３〜ダイ：２３０℃に設定し、スクリュー回転数：３００ｒｐｍ、押出量：約６ｋｇ／時間の条件で加熱溶融混練し、この溶融混練物をシリンダー最下流部のダイ内に取り付けたフィルターＡを通過させた後に、ダイ部の樹脂排出孔（直径：３ｍｍ、３ヶ）から溶融状態で押出し、この押出物を冷水により冷却固化、切断してポリプロピレン樹脂組成物からなるペレットを得た。そして、実施例１に記載の方法と同様に得られたペレットを用いてＭＦＲを測定した。また、射出成形機によって評価用の試験片を作製し、状態調整後、物性を測定した。評価結果を表８に示した。
尚、このポリプロピレン樹脂組成物中のＣ−１の含有量は０．３重量％であった（Ｃ−１の主成分であるカルシウム塩の含有量は、ＭＢ−６中には３．３重量％であり、Ａ−１とＢ−１とＡ−３の混合物１００重量部に対しては０．２重量部であった）。
【０１６０】
【表７】
0005644281.tif 000026
（  ）はＣ−１の主成分であるカルシウム塩の含有量
【０１６１】
実施例９
（１）高濃度マスターバッチ（ＭＢ−７）の調製
プロピレン系重合体（Ａ−３）９０重量％と造核剤（Ｃ−４）１０重量％の混合物１００重量部に変更した以外は、前記（ＭＢ−６）の作製方法と同様に行い、ＭＢ−７の作製を行った。添加剤を除く高濃度マスターバッチの組成を表７に示した。
【０１６２】
（２）ポリプロピレン樹脂組成物の製造：造粒（溶融混練）
エチレン系重合体（Ｂ−１）の代わりに（Ｂ−３）に変更した以外は実施例８に記載の方法と同様に行った。結果を表８に示した。
【０１６３】
実施例１０
エチレン系重合体（Ｂ−１）の代わりに（Ｂ−４）に変更した以外は実施例８に記載の方法と同様に行った。結果を表８に示した。
【０１６４】
比較例１５
高濃度マスターバッチＭＢ−６の代わりに高濃度マスターバッチＭＢ−７に変更した以外は実施例８に記載の方法と同様に行った。結果を表８に示した。
【０１６５】
比較例１６
高濃度マスターバッチＭＢ−６の代わりに高濃度マスターバッチＭＢ−７に変更し、表８に示すようにプロピレン系重合体（Ａ−１）と（ＭＢ−７）の配合比率を変更した以外は実施例９に記載の方法と同様に行った。結果を表８に示した。
【０１６６】
比較例１７
高濃度マスターバッチＭＢ−６の代わりに高濃度マスターバッチＭＢ−７に変更し、表８に示すようにプロピレン系重合体（Ａ−１）と（ＭＢ−７）の配合比率を変更した以外は実施例１０に記載の方法と同様に行った。結果を表８に示した。
【０１６７】
【表８】
0005644281.tif 000027
（  ）はＣ−１の主成分であるカルシウム塩の含有量
【０１６８】
実施例１１
（１）プロピレンの単独重合体（Ａ−４）の製造
［液相重合工程：工程（Ｌ）］
プロピレンで十分置換されたＳＵＳ製ループ型液相重合反応器に、トリエチルアルミニウム及びシクロヘキシルエチルジメトキシシランを供給した。該反応器の内温を５６〜５８℃に調整し、該反応器の内圧（ゲージ圧力）をプロピレン及び水素で３．５ＭＰａに調整し、特開２００４−１８２９８１号公報の実施例１に記載された方法で合成した固体触媒成分を該反応器に連続供給して、液相中でプロピレンを単独重合させた。ついで、生成したプロピレン単独重合体を断続的に下記気相重合工程（工程（Ｇ））の気相重合反応器へ移送した。
工程（Ｌ）からサンプリングした重合体成分の極限粘度（［η］）は１．６１ｄｌ／ｇであり、アイソタクチック・ペンタッド分率は０．９８１であった。
［気相重合工程：工程（Ｇ）］
気相重合反応器の重合温度：８６℃および重合圧力（ゲージ圧力）：２．１ＭＰａを一定に保つようにプロピレンを連続的に供給し、気相部の水素濃度を一定に保つように水素を供給しつつ、工程（Ｌ）から移送されたプロピレン単独重合体の存在下、気相中で継続してプロピレンを単独重合させ、プロピレン単独重合体の生成を完了させた。
工程（Ｇ）の粉末状のプロピレン単独重合体を断続的に失活槽へ導き、水で触媒成分の失活処理を行った後、１１０℃の窒素により乾燥して、プロピレン単独重合体を得た。なお、工程（Ｌ）と工程（Ｇ）での重合比率は、１０／９０であった。
工程（Ｇ）で得られた最終重合体であるプロピレン単独重合体（Ａ−４）のＭＦＲＡは８．０（ｇ／１０分）、極限粘度（［η］）は１．６１ｄｌ／ｇであり、アイソタクチック・ペンタッド分率は０．９８１であった。
【０１６９】
（２）ポリプロピレン樹脂組成物の製造：造粒（溶融混練）
上記粉末状のプロピレン系重合体（Ａ−４）８５重量部と、エチレン系重合体（Ｂ−２）１５重量部と、金属塩（Ｃ−１）０．２重量部（この中、主成分の含有率は０．２×０．６６＝０．１３２重量部）とを配合し、これに添加剤（Ｄ−１）０．０５重量部と、添加剤（Ｄ−２）０．１重量部と、添加剤（Ｄ−３）０．１重量部とを配合して、タンブラーにより混合物を作製した。
この混合物を、内径が１５ｍｍでＬ／Ｄが４５の同方向回転式の二軸混練機（テクノベル社製）にて、シリンダー温度を原料供給側から順番に、Ｃ１域を１９０℃に、Ｃ２域を２００℃、Ｃ３域からダイまでを２２０℃にそれぞれ設定し、スクリュー回転数３００ｒｐｍ、押出量約６ｋｇ／時間の条件で加熱溶融混練した。該溶融混練物を、シリンダー最下流部のダイ内に取り付けたファインポアＮＦ１５Ｎ（日本精線株式会社製の商品名）なる開き目（濾過精度）が１００μｍの金属焼結フィルター（「フィルターＢ」と称する）にかけた後、ダイ部の樹脂排出孔（直径：３ｍｍ、３ヶ）から溶融状態で押出し、冷水により冷却固化、切断してポリプロピレン樹脂組成物からなるペレットを得た。
該ペレットのＭＦＲは８．０ｇ／１０分、引張降伏強度は３３ＭＰａ、アイゾッド衝撃強度は２７．３ｋＪ／ｍ２（２３℃）、２．４ｋＪ／ｍ２（−２０℃）であった。結果を表９に示した。
【０１７０】
実施例１２
エチレン系重合体（Ｂ−２）１５重量部を（Ｂ−５）１５重量部へ変更したこと以外は実施例１１と同様に行いポリプロピレン樹脂組成物からなるペレットを得た。該ペレットのＭＦＲは８．２ｇ／１０分、引張降伏強度は３３ＭＰａ、アイゾッド衝撃強度は２９．６ｋＪ／ｍ２（２３℃）、２．９ｋＪ／ｍ２（−２０℃）であった。結果を表９に示した。
【０１７１】
比較例１８
金属塩（Ｃ−１）０．２重量部を金属塩（Ｃ−４）０．２重量部へ変更したこと以外は実施例１１と同様に行いポリプロピレン樹脂組成物からなるペレットを得た。該ペレットのＭＦＲは７．６ｇ／１０分、引張降伏強度は３３ＭＰａ、アイゾッド衝撃強度は２４．０ｋＪ／ｍ２（２３℃）、２．３ｋＪ／ｍ２（−２０℃）であった。結果を表９に示した。
【０１７２】
比較例１９
エチレン系重合体（Ｂ−２）１５重量部を（Ｂ−５）１５重量部へ変更したこと、金属塩（Ｃ−１）０．２重量部を金属塩（Ｃ−４）０．２重量部へ変更したこと以外は実施例１１と同様に行いポリプロピレン樹脂組成物からなるペレットを得た。該ペレットのＭＦＲは７．６ｇ／１０分、引張降伏強度は３２ＭＰａ、アイゾッド衝撃強度は２２．８ｋＪ／ｍ２（２３℃）、２．３ｋＪ／ｍ２（−２０℃）であった。結果を表９に示した。
【０１７３】
比較例２０
エチレン系重合体（Ｂ−２）１５重量部を（Ｂ−６）１５重量部へ変更したこと以外は実施例１１と同様に行いポリプロピレン樹脂組成物からなるペレットを得た。該ペレットのＭＦＲは１１．８ｇ／１０分、引張降伏強度は４０ＭＰａ、アイゾッド衝撃強度は２．８ｋＪ／ｍ２（２３℃）、１．４ｋＪ／ｍ２（−２０℃）であった。結果を表９に示した。
【０１７４】
比較例２１
プロピレン系重合体（Ａ−４）の８５重量部を１００重量部へ変更したこと、エチレン系重合体（Ｂ−２）を用いなかったこと以外は実施例１１と同様に行いポリプロピレン樹脂組成物からなるペレットを得た。該ペレットのＭＦＲは９．４ｇ／１０分、引張降伏強度は４２ＭＰａ、アイゾッド衝撃強度は２．５ｋＪ／ｍ２（２３℃）、１．４ｋＪ／ｍ２（−２０℃）であった。結果を表９に示した。
【０１７５】
【表９】
0005644281.tif 000028
（  ）はＣ−１の主成分であるカルシウム塩の含有量
【０１７６】
実施例１３
（１）プロピレンとエチレンのランダム共重合体（Ａ−５）の製造
［液相重合工程：工程（Ｌ）］
プロピレンとエチレンで十分置換されたＳＵＳ製ループ型液相重合反応器に、トリエチルアルミニウム及びシクロヘキシルエチルジメトキシシランを供給した。該反応器の内温を５４〜５６℃に調整し、該反応器の内圧（ゲージ圧力）をプロピレン、エチレン及び水素で３．５ＭＰａに調整し、特開２００４−１８２９８１号公報の実施例１に記載された方法で合成した固体触媒成分を該反応器に連続供給して、液相中でプロピレンとエチレンを共重合させた。生成したプロピレンとエチレンのランダム共重合体を断続的に下記気相重合工程（工程（Ｌ））の気相重合反応器へ移送した。
工程（Ｇ）からサンプリングしたプロピレンとエチレンのランダム重合体成分の極限粘度（［η］）は１．７ｄｌ／ｇであり、エチレン単位の含量は２．５重量％であった。
［気相重合工程：工程（Ｇ）］
気相重合反応器の重合温度：８１℃および重合圧力（ゲージ圧力）：２．１ＭＰａを一定に保つようにプロピレンおよびエチレンを連続的に供給し、気相部の水素濃度を一定に保つように水素を供給しつつ、工程（Ｌ）から移送されたプロピレンとエチレンの共重合体の存在下、気相中で継続してプロピレンとエチレンを共重合させ、プロピレンとエチレンのランダム共重合体の生成を完了させた。
工程（Ｇ）の粉末状のプロピレンとエチレンのランダム共重合体を断続的に失活槽へ導き、水で触媒成分の失活処理を行った後、９５℃の窒素により乾燥して、プロピレンとエチレンのランダム共重合体を得た。  なお、工程（Ｌ）と工程（Ｇ）での重合比率は、６／９４であった。
工程（Ｇ）で得られた最終重合体であるプロピレンとエチレンのランダム共重合体のＭＦＲＡは６．０（ｇ／１０分）、極限粘度（［η］）は１．７ｄｌ／ｇ、エチレン単位の含量は３．７重量％であり、アイソタクチック・ペンタッド分率はエチレン単位の含量が多い理由により測定できなかった。
【０１７７】
（２）ポリプロピレン樹脂組成物の製造：造粒（溶融混練）
上記粉末状のプロピレン系重合体（Ａ−５）８５重量部と、エチレン系重合体（Ｂ−２）１５重量部と、金属塩（Ｃ−１）０．２重量部（この中、主成分の含有率は０．２×０．６６＝０．１３２重量部）とを配合し、これに添加剤（Ｄ−１）０．０５重量部と、添加剤（Ｄ−２）０．１重量部と、添加剤（Ｄ−３）０．１重量部とを配合して、タンブラーにより混合物を作製した。
この混合物を、内径が１５ｍｍでＬ／Ｄが４５の同方向回転式の二軸混練機（テクノベル社製）にて、シリンダー温度を原料供給側から順番に、Ｃ１域を１９０℃に、Ｃ２域を２００℃、Ｃ３域からダイまでを２２０℃にそれぞれ設定し、スクリュー回転数３００ｒｐｍ、押出量約６ｋｇ／時間の条件で加熱溶融混練した。該溶融混練物を、シリンダー最下流部のダイ内に取り付けたファインポアＮＦ１５Ｎ（日本精線株式会社製の商品名）なる開き目（濾過精度）が１００μｍの金属焼結フィルター（「フィルターＢ」と称する）にかけた後、ダイ部の樹脂排出孔（直径：３ｍｍ、３ヶ）から溶融状態で押出し、冷水により冷却固化、切断してポリプロピレン樹脂組成物からなるペレットを得た。
該ペレットのＭＦＲは５．６ｇ／１０分、引張降伏強度は２４ＭＰａ、アイゾッド衝撃強度は４０．８ＫＪ／ｍ２（２３℃）、２．４ＫＪ／ｍ２（−２０℃）であった。結果を表１０に示した。
【０１７８】
実施例１４
エチレン系重合体（Ｂ−２）１５重量部を（Ｂ−５）１５重量部へ変更したこと以外は実施例１３と同様に行いポリプロピレン樹脂組成物からなるペレットを得た。該ペレットのＭＦＲは５．６ｇ／１０分、引張降伏強度は２３ＭＰａ、アイゾッド衝撃強度は４２．４ｋＪ／ｍ２（２３℃）、２．５ｋＪ／ｍ２（−２０℃）であった。結果を表１０に示した。
【０１７９】
比較例２２
金属塩（Ｃ−１）０．２重量部を金属塩（Ｃ−４）０．２重量部へ変更したこと以外は実施例１３と同様に行いポリプロピレン樹脂組成物からなるペレットを得た。該ペレットのＭＦＲは５．５ｇ／１０分、引張降伏強度は２４ＭＰａ、アイゾッド衝撃強度は３４．３ｋＪ／ｍ２（２３℃）、２．２ｋＪ／ｍ２（−２０℃）であった。結果を表１０に示した。
【０１８０】
比較例２３
エチレン系重合体（Ｂ−２）１５重量部を（Ｂ−５）１５重量部へ変更したこと、金属塩（Ｃ−１）０．２重量部を金属塩（Ｃ−４）０．２重量部へ変更したこと以外は実施例１３と同様に行いポリプロピレン樹脂組成物からなるペレットを得た。該ペレットのＭＦＲは５．３ｇ／１０分、引張降伏強度は２３ＭＰａ、アイゾッド衝撃強度は３７．２ｋＪ／ｍ２（２３℃）、２．４ｋＪ／ｍ２（−２０℃）であった。結果を表１０に示した。
【０１８１】
比較例２４
エチレン系重合体（Ｂ−２）１５重量部を（Ｂ−６）１５重量部へ変更したこと以外は実施例１３と同様に行いポリプロピレン樹脂組成物からなるペレットを得た。該ペレットのＭＦＲは７．８ｇ／１０分、引張降伏強度は２９ＭＰａ、アイゾッド衝撃強度は４．７ｋＪ／ｍ２（２３℃）、１．４ｋＪ／ｍ２（−２０℃）であった。結果を表１０に示した。
【０１８２】
比較例２５
プロピレン系重合体（Ａ−５）の８５重量部を１００重量部へ変更したこと、エチレン系重合体（Ｂ−２）を用いなかったこと以外は実施例１３と同様に行いポリプロピレン樹脂組成物からなるペレットを得た。該ペレットのＭＦＲは６．２ｇ／１０分、引張降伏強度は３１ＭＰａ、アイゾッド衝撃強度は５．８ｋＪ／ｍ２（２３℃）、１．４ｋＪ／ｍ２（−２０℃）であった。結果を表１０に示した。
【０１８３】
【表１０】
0005644281.tif 000029
（  ）はＣ−１の主成分であるカルシウム塩の含有量
【０１８４】
参考例１
プロピレン系重合体（Ａ−４）の８５重量部を９０重量部へ変更したこと、エチレン系重合体（Ｂ−２）１５重量部を（Ｂ−７）１０重量部へ変更したこと以外は実施例１１と同様に行いポリプロピレン樹脂組成物からなるペレットを得た。該ペレットのＭＦＲは１０．８ｇ／１０分、引張降伏強度は３８ＭＰａ、アイゾッド衝撃強度は２．７ｋＪ／ｍ２（２３℃）、１．５ｋＪ／ｍ２（−２０℃）であった。結果を表１１に示した。
【０１８５】
参考例２
プロピレン系重合体（Ａ−４）の８５重量部を９０重量部へ変更したこと、エチレン系重合体（Ｂ−２）１５重量部を（Ｂ−８）１０重量部へ変更したこと以外は実施例１１と同様に行いポリプロピレン樹脂組成物からなるペレットを得た。該ペレットのＭＦＲは１０．６ｇ／１０分、引張降伏強度は３８ＭＰａ、アイゾッド衝撃強度は２．８ｋＪ／ｍ２（２３℃）、１．５ｋＪ／ｍ２（−２０℃）であった。結果を表１１に示した。
【０１８６】
参考例３
プロピレン系重合体（Ａ−４）の８５重量部を８０重量部へ変更したこと、エチレン系重合体（Ｂ−２）１５重量部を（Ｂ−８）２０重量部へ変更したこと以外は実施例１１と同様に行いポリプロピレン樹脂組成物からなるペレットを得た。該ペレットのＭＦＲは１２．６ｇ／１０分、引張降伏強度は３４ＭＰａ、アイゾッド衝撃強度は２．５ｋＪ／ｍ２（２３℃）、１．５ｋＪ／ｍ２（−２０℃）であった。結果を表１１に示した。
【０１８７】
参考例４
プロピレン系重合体（Ａ−４）の８５重量部を７０重量部へ変更したこと、エチレン系重合体（Ｂ−２）１５重量部を（Ｂ−８）３０重量部へ変更したこと以外は実施例１１と同様に行いポリプロピレン樹脂組成物からなるペレットを得た。該ペレットのＭＦＲは１４．８ｇ／１０分、引張降伏強度は３１ＭＰａ、アイゾッド衝撃強度は２．９ｋＪ／ｍ２（２３℃）、１．５ｋＪ／ｍ２（−２０℃）であった。結果を表１１に示した。
【０１８８】
参考例５
プロピレン系重合体（Ａ−４）の８５重量部を６０重量部へ変更したこと、エチレン系重合体（Ｂ−２）１５重量部を（Ｂ−８）４０重量部へ変更したこと以外は実施例１１と同様に行いポリプロピレン樹脂組成物からなるペレットを得た。該ペレットのＭＦＲは１７．７ｇ／１０分、引張降伏強度は２７ＭＰａ、アイゾッド衝撃強度は３．０ｋＪ／ｍ２（２３℃）、２．２ｋＪ／ｍ２（−２０℃）であった。結果を表１１に示した。
【０１８９】
【表１１】
0005644281.tif 000030
（  ）はＣ−１の主成分であるカルシウム塩の含有量
【０１９０】
比較例２６
プロピレン系重合体（Ａ−４）の８５重量部を４０重量部へ変更したこと、エチレン系重合体（Ｂ−２）１５重量部を（Ｂ−８）６０重量部へ変更したこと以外は実施例１１と同様に行いポリプロピレン樹脂組成物からなるペレットを得た。該ペレットのＭＦＲは２３．６ｇ／１０分、引張降伏強度は１９ＭＰａ、アイゾッド衝撃強度は２．７ｋＪ／ｍ２（２３℃）、２．２ｋＪ／ｍ２（−２０℃）であった。結果を表１２に示した。
【０１９１】
比較例２７
プロピレン系重合体（Ａ−４）の８５重量部を３０重量部へ変更したこと、エチレン系重合体（Ｂ−２）１５重量部を（Ｂ−８）７０重量部へ変更したこと以外は実施例１１と同様に行いポリプロピレン樹脂組成物からなるペレットを得た。該ペレットのＭＦＲは２７．８ｇ／１０分、引張降伏強度は１５ＭＰａ、アイゾッド衝撃強度は３．７ｋＪ／ｍ２（２３℃）、２．９ｋＪ／ｍ２（−２０℃）であった。結果を表１２に示した。
【０１９２】
比較例２８
プロピレン系重合体（Ａ−４）の８５重量部を１０重量部へ変更したこと、エチレン系重合体（Ｂ−２）１５重量部を（Ｂ−８）９０重量部へ変更したこと以外は実施例１１と同様に行いポリプロピレン樹脂組成物からなるペレットを得た。該ペレットのＭＦＲは３５．８ｇ／１０分、引張降伏強度は１０ＭＰａ、アイゾッド衝撃強度は２６．６ｋＪ／ｍ２（２３℃）、６．７ｋＪ／ｍ２（−２０℃）であった。結果を表１２に示した。
【０１９３】
比較例２９
プロピレン系重合体（Ａ−４）の８５重量部を１０重量部へ変更したこと、エチレン系重合体（Ｂ−２）１５重量部を（Ｂ−７）９０重量部へ変更したこと以外は実施例１１と同様に行いポリプロピレン樹脂組成物からなるペレットを得た。該ペレットのＭＦＲは５０．３ｇ／１０分、引張降伏強度は測定できず、アイゾッド衝撃強度は３５．４ｋＪ／ｍ２（２３℃）、４．６ｋＪ／ｍ２（−２０℃）であった。結果を表１２に示した。
【０１９４】
【表１２】
0005644281.tif 000031
（  ）はＣ−１の主成分であるカルシウム塩の含有量
【０１９５】
実施例１５
実施例４に記載の（プロピレン）−（プロピレン−エチレン）共重合体（Ａ−２）９０重量部と、エチレン系重合体（Ｂ−１）１０重量部と、金属塩（Ｃ−１）０．２重量部（この中、主成分の含有率は０．２×０．６６＝０．１３２重量部）とを配合し、これに添加剤（Ｄ−１）０．０５重量部と、添加剤（Ｄ−２）０．１重量部と、添加剤（Ｄ−３）０．１重量部とを配合して、タンブラーにより混合物を作製した。
この混合物を、内径が１５ｍｍでＬ／Ｄが４５の同方向回転式の二軸混練機（テクノベル社製）にて、シリンダー温度を原料供給側から順番に、Ｃ１域を１９０℃に、Ｃ２域を２００℃、Ｃ３域からダイまでを２２０℃にそれぞれ設定し、スクリュー回転数３００ｒｐｍ、押出量約６ｋｇ／時間の条件で加熱溶融混練した。該溶融混練物を、シリンダー最下流部のダイ内に取り付けたファインポアＮＦ１５Ｎ（日本精線株式会社製の商品名）なる開き目（濾過精度）が１００μｍの金属焼結フィルター（「フィルターＢ」と称する）にかけた後、ダイ部の樹脂排出孔（直径：３ｍｍ、３ヶ）から溶融状態で押出し、冷水により冷却固化、切断してポリプロピレン樹脂組成物からなるペレットを得た。
該ペレットのＭＦＲは１９．３ｇ／１０分、引張降伏強度は２４ＭＰａ、アイゾッド衝撃強度は４１．５ＫＪ／ｍ２（２３℃）、６．７ＫＪ／ｍ２（−２０℃）であった。結果を表１３に示した。
【０１９６】
実施例１６
エチレン系重合体（Ｂ−１）１０重量部をエチレン系重合体（Ｂ−７）１０重量部へ変更したこと以外は実施例１５と同様に行いポリプロピレン樹脂組成物からなるペレットを得た。該ペレットのＭＦＲは２０．７ｇ／１０分、引張降伏強度は２４ＭＰａ、アイゾッド衝撃強度は４２．４ｋＪ／ｍ２（２３℃）、６．９ｋＪ／ｍ２（−２０℃）であった。結果を表１３に示した。
【０１９８】
比較例３０
プロピレン系重合体（Ａ−２）の９０重量部を１０重量部へ変更したこと、エチレン系重合体（Ｂ−１）１０重量部を９０重量部へ変更したこと以外は実施例１５と同様に行い樹脂組成物からなるペレットを得た。該ペレットのＭＦＲは２８．４ｇ／１０分、引張降伏強度は０ＭＰａ（測定できず）、アイゾッド衝撃強度は２５．３ｋＪ／ｍ２（２３℃）、５０．６ｋＪ／ｍ２（−２０℃）であった。結果を表１３に示した。
【０１９９】
比較例３１
プロピレン系重合体（Ａ−２）の９０重量部を１０重量部へ変更したこと、エチレン系重合体（Ｂ−１）１０重量部をエチレン系重合体（Ｂ−７）９０重量部へ変更したこと以外は実施例１５と同様に行い樹脂組成物からなるペレットを得た。該ペレットのＭＦＲは５０．５ｇ／１０分、引張降伏強度は０ＭＰａ（測定できず）、アイゾッド衝撃強度は４１．５ｋＪ／ｍ２（２３℃）、６．９ｋＪ／ｍ２（−２０℃）であった。結果を表１３に示した。
【０２００】
比較例３２
プロピレン系重合体（Ａ−２）の９０重量部を１０重量部へ変更したこと、エチレン系重合体（Ｂ−１）１０重量部をエチレン系重合体（Ｂ−６）９０重量部へ変更したこと以外は実施例１５と同様に行い樹脂組成物からなるペレットを得た。該ペレットのＭＦＲは３０．６ｇ／１０分、引張降伏強度は２４ＭＰａ（測定できず）、アイゾッド衝撃強度は２．４ｋＪ／ｍ２（２３℃）、２．４ｋＪ／ｍ２（−２０℃）であった。結果を表１３に示した。
【０２０１】
【表１３】
0005644281.tif 000032
（  ）はＣ−１の主成分であるカルシウム塩の含有量